(57)【要約】【課題】形成した人工爪において、発色前の人工爪の色味への影響が小さく、かつ顕色剤作用後の発色性に優れる人工爪組成物、並びに、上記人工爪組成物を用いたネイルアートキット、人工爪の変色方法、人工爪の除去方法、及び、人工爪を提供すること。【解決手段】呈色剤と、アミノ基を有する化合物、並びに／又は、重合性化合物及び光重合開始剤と、を含有することを特徴とする人工爪組成物、上記人工爪組成物と、顕色剤を含む液体組成物とを含む、ネイルアートキット、上記人工爪組成物より形成した人工爪を、顕色剤を含む液体組成物に接触させて、上記人工爪を変色させる工程、を含む人工爪の変色方法、上記人工爪組成物より形成した人工爪を、顕色剤を含む液体組成物に接触させて、上記人工爪を除去する工程、を含む人工爪の除去方法、並びに、上記人工爪組成物から形成された層を有する人工爪。【選択図】なし【特許請求の範囲】
【請求項１】
呈色剤と、
アミノ基を有する化合物、並びに／又は、重合性化合物及び光重合開始剤と、を含有することを特徴とする
人工爪組成物。
【請求項２】
前記アミノ基を有する化合物が、アミノ基を有するポリマーである、請求項１に記載の人工爪組成物。
【請求項３】
前記アミノ基を有する化合物が、アミノ基を有するモノマーである、請求項１に記載の人工爪組成物。
【請求項４】
呈色剤と、
アミノ基を有する化合物と、
重合性化合物と、
光重合開始剤と、を含有する、請求項１〜３のいずれか１項に記載の人工爪組成物。
【請求項５】
請求項１〜４のいずれか１項に記載の人工爪組成物と、顕色剤を含む液状組成物とを含む、ネイルアートキット。
【請求項６】
請求項１〜４のいずれか１項に記載の人工爪組成物より形成した人工爪を、顕色剤を含む液状組成物に接触させて、前記人工爪を変色させる工程、を含む
人工爪の変色方法。
【請求項７】
請求項１〜４のいずれか１項に記載の人工爪組成物より形成した人工爪を、顕色剤を含む液状組成物に接触させて、前記人工爪を除去する工程、を含む
人工爪の除去方法。
【請求項８】
前記液状組成物が、酸性水溶液である、請求項７に記載の人工爪の除去方法。
【請求項９】
請求項１〜４のいずれか１項に記載の人工爪組成物から形成された層を有する人工爪。
【発明の詳細な説明】
【技術分野】
【０００１】
本発明は、人工爪組成物、ネイルアートキット、人工爪の変色方法、人工爪の除去方法、及び、人工爪に関する。
【背景技術】
【０００２】
近年、手や足の爪にデザインを施すネイルアートに対する人気が高まり、爪（自爪）に合成樹脂製の人工爪（付け爪、ネイルチップ等）を形成する技術が発展している。特に最近、ウレタン系樹脂と光重合性モノマーとを含むジェル状の装飾用硬化性組成物（ジェルネイル）を爪に塗布した後、紫外線を照射して硬化させた人工爪と呼ばれる爪装飾が、仕上がりがクリアである、爪との密着性が高く長持ちする、アクリル系樹脂のような臭いがない、等の理由から注目を集めている。
また、従来の人工爪組成物としては、特許文献１及び２に記載のものが知られている。
【先行技術文献】
【特許文献】
【０００３】
【特許文献１】特開２０１４−５２６０号公報
【特許文献２】特開２００９−１２６８３３号公報
【発明の概要】
【発明が解決しようとする課題】
【０００４】
本発明が解決しようとする課題は、形成した人工爪において、発色前の人工爪の色味への影響が小さく、かつ顕色剤作用後の発色性に優れる人工爪組成物、並びに、上記人工爪組成物を用いたネイルアートキット、人工爪の変色方法、人工爪の除去方法、及び、人工爪を提供することである。
【課題を解決するための手段】
【０００５】
本発明の上記課題は、以下の＜１＞、＜５＞〜＜７＞又は＜９＞に記載の手段により解決された。好ましい実施態様である＜２＞〜＜４＞及び＜８＞と共に以下に記載する。
＜１＞呈色剤と、アミノ基を有する化合物、並びに／又は、重合性化合物及び光重合開始剤と、を含有することを特徴とする人工爪組成物、
＜２＞上記アミノ基を有する化合物が、アミノ基を有するポリマーである、＜１＞に記載の人工爪組成物、
＜３＞上記アミノ基を有する化合物が、アミノ基を有するモノマーである、＜１＞に記載の人工爪組成物、
＜４＞呈色剤と、アミノ基を有する化合物と、重合性化合物と、光重合開始剤と、を含有する、＜１＞〜＜３＞のいずれか１つに記載の人工爪組成物、
＜５＞＜１＞〜＜４＞のいずれか１つに記載の人工爪組成物と、顕色剤を含む液体組成物とを含む、ネイルアートキット、
＜６＞＜１＞〜＜４＞のいずれか１つに記載の人工爪組成物より形成した人工爪を、顕色剤を含む液体組成物に接触させて、上記人工爪を変色させる工程、を含む人工爪の変色方法、
＜７＞＜１＞〜＜４＞のいずれか１つに記載の人工爪組成物より形成した人工爪を、顕色剤を含む液体組成物に接触させて、上記人工爪を除去する工程、を含む人工爪の除去方法、
＜８＞上記液体組成物が、酸性水溶液である、＜７＞に記載の人工爪の除去方法、
＜９＞＜１＞〜＜４＞のいずれか１つに記載の人工爪組成物から形成された層を有する人工爪。
【発明の効果】
【０００６】
本発明によれば、形成した人工爪において、発色前の人工爪の色味への影響が小さく、かつ顕色剤作用後の発色性に優れる人工爪組成物、並びに、上記人工爪組成物を用いたネイルアートキット、人工爪の変色方法、人工爪の除去方法、及び、人工爪を提供することができる。
【発明を実施するための形態】
【０００７】
以下、本発明について詳細に説明する。
なお、本明細書中、「ｘｘ〜ｙｙ」の記載は、ｘｘ及びｙｙを含む数値範囲を表す。また、「主鎖末端の少なくとも１つに塩基性官能基を有するポリマー」等を単に「成分Ａ」等ともいう。
また、本発明において、「質量％」と「重量％」とは同義であり、「質量部」と「重量部」とは同義である。
また、本発明において、２以上の好ましい態様の組み合わせは、より好ましい態様である。
本明細書中、式で表される化合物における基の表記に関して、置換あるいは無置換を記していない場合、当該基が更に置換基を有することが可能な場合には、他に特に規定がない限り、無置換の基のみならず置換基を有する基も包含する。例えば、式の説明において、「Ｒはアルキル基、シクロアルキル基、アリール基を表す」との記載があれば、「Ｒは無置換アルキル基、置換アルキル基、無置換シクロアルキル基、置換シクロアルキル基、無置換アリール基又は置換アリール基を表す」ことを意味する。また、本明細書中、（メタ）アクリルは、アクリルとメタクリルとを共に含む概念を表し、（メタ）アクリレート、（メタ）アクリル酸等についても同様である。
また、本明細書におけるポリマーには、コポリマーを含むものとする。
【０００８】
（人工爪組成物）
本発明の人工爪組成物は、呈色剤と、アミノ基を有する化合物、並びに／又は、重合性化合物及び光重合開始剤と、を含有することを特徴とする。
また、本発明の人工爪は、本発明の人工爪組成物により形成された層を有する人工爪である。
【０００９】
本発明者は詳細な検討を行った結果、呈色剤と、アミノ基を有する化合物とを少なくとも含有するか、又は、呈色剤と、重合性化合物と、光重合開始剤とを少なくとも含有することにより、本発明の人工爪組成物は、形成した人工爪の色味及び発色性に優れることを見出した。
また、本発明の人工爪組成物を用いることにより、形成した人工爪の任意の部位に変色を引き起こすことができ、人工爪組成物の種別を容易に判別したり、簡便にデザインを施したりすることができる。
これらの効果が発現する機構は不明であるが、一部は以下のように推定される。
人工爪の表層付近に存在する呈色剤が、顕色剤を含んだ液と接触することで、顕色剤と反応し、開環等の化学構造の変化が起きることで発色又は発色により変色するものと推定される。
【００１０】
本発明の人工爪組成物は、ヒト若しくは動物の爪上、又は、他の人工爪上に乾燥及び／又は露光によって硬化し、人工爪を形成する組成物である。また、本発明の人工爪組成物により形成された人工爪は、従来の有機溶剤を用いた除去方法によって除去することも可能であるが、酸性水溶液によっても容易に除去することが可能である。
本発明における人工爪とは、ヒト又は動物の爪上に、美装及び／又は保護を目的に形成される層を指す。また、例えば、上記他の人工爪としては、爪の美装及び／又は保護を目的とする任意の形状の樹脂基材等が挙げられる。
なお、「ヒト及び動物の爪、並びに、他の人工爪」を、単に「爪」ともいう。
【００１１】
上記人工爪の形状は、特に制限はなく、所望の形状に形成すればよい。例えば、爪の表面を被覆するように形成してもよいし、爪の一部のみに形成してもよいし、ネイルフォーム等を使用し、爪の延長のため、爪よりも大きな形状に形成してもよい。
また、本発明の人工爪組成物は、塗布により厚みを制御することができる。厚みとしては、一般に人工爪がとりうる範囲であれば、特に制限されるものではないが、実用性及び除去性の観点から、１０〜２，０００μｍの範囲であることが好ましい。
【００１２】
本発明の人工爪組成物は、人工爪における、プライマー層、ベース層、カラー層、及び／又は、トップ層のいずれにも好適に用いることができるが、発色を容易に確認できる観点から、トップ層に特に好適に用いることができる。
中でも、除去性の観点から、本発明の人工爪組成物により形成した層が爪と接していることが好ましい。
また、本発明の人工爪組成物によって形成した人工爪層の上層（人工爪層を基準とした時に爪と反対側の面）又は下層（人工爪層と爪との間の面）に、別途、色・ツヤ・密着を出す目的で、プライマー層、ベース層、カラー層、及び／又は、トップ層を有していてもよい。
【００１３】
本発明の人工爪組成物は、重合性化合物及び光重合開始剤を含有する光硬化性人工爪組成物（「ジェルネイル用人工爪組成物」）としても、マニキュア液用人工爪組成物としても好適に用いることができる。
また、本発明の人工爪組成物は、露光により硬化を行っても除去性に優れるため、光硬化性人工爪組成物として特に好適に使用することできる。
上記光硬化性人工爪組成物は、活性光線により硬化可能な人工爪組成物である。「活性光線」とは、その照射により人工爪組成物中に開始種を発生させるエネルギーを付与できる放射線であり、紫外線、可視光線などを包含する。
【００１４】
以下に、本発明の人工爪組成物に使用することができる各種成分について説明する。
【００１５】
＜呈色剤＞
本発明の人工爪組成物は、呈色剤を含有する。
呈色剤としては、特に制限はないが、酸又はラジカルによって呈色する呈色剤であることが好ましく、酸によって呈色する呈色剤であることがより好ましい。
呈色剤としては、感熱紙や感圧紙用の素材として知られているロイコ染料が好ましく挙げられる。
【００１６】
ロイコ染料の具体例としては、クリスタルバイオレットラクトン、マラカイトグリーンラクトン、ベンゾイルロイコメチレンブルー、２−（Ｎ−フェニル−Ｎ−メチルアミノ）−６−（Ｎ−ｐ−トリル−Ｎ−エチル）アミノ−フルオラン、２−アニリノ−３−メチル−６−（Ｎ−エチル−ｐ−トルイジノ）フルオラン、３，６−ジメトキシフルオラン、３−（Ｎ，Ｎ−ジエチルアミノ）−５−メチル−７−（Ｎ，Ｎ−ジベンジルアミノ）−フルオラン、３−（Ｎ−シクロヘキシル−Ｎ−メチルアミノ）−６−メチル−７−アニリノフルオラン、３−（Ｎ，Ｎ−ジエチルアミノ）−６−メチル−７−アニリノフルオラン、３−（Ｎ，Ｎ−ジエチルアミノ）−６−メチル−７−キシリジノフルオラン、３−（Ｎ，Ｎ−ジエチルアミノ）−６−メチル−７−クロロフルオラン、３−（Ｎ，Ｎ−ジエチルアミノ）−６−メトキシ−７−アミノフルオラン、３−（Ｎ，Ｎ−ジエチルアミノ）−７−（４−クロロアニリノ）フルオラン、３−（Ｎ，Ｎ−ジエチルアミノ）−７−クロロフルオラン、３−（Ｎ，Ｎ−ジエチルアミノ）−７−ベンジルアミノフルオラン、３−（Ｎ，Ｎ−ジエチルアミノ）−７，８−ベンゾフロオラン、３−（Ｎ，Ｎ−ジブチルアミノ）−６−メチル−７−アニリノフルオラン、３−（Ｎ，Ｎ−ジブチルアミノ）−６−メチル−７−キシリジノフルオラン、３−ピペリジノ−６−メチル−７−アニリノフルオラン、３−ピロリジノ−６−メチル−７−アニリノフルオラン、３，３−ビス（１−エチル−２−メチルインドール−３−イル）フタリド、３，３−ビス（１−ｎ−ブチル−２−メチルインドール−３−イル）フタリド、３，３−ビス（ｐ−ジメチルアミノフェニル）−６−ジメチルアミノフタリド、３−（４−ジエチルアミノ−２−エトキシフェニル）−３−（１−エチル−２−メチルインドール−３−イル）−４−ザフタリド、３−（４−ジエチルアミノフェニル）−３−（１−エチル−２−メチルインドール−３−イル）フタリドなどが挙げられる。
【００１７】
上記の他に、酸又はラジカルによって呈色する色素が挙げられる。
例えば、ジフェニルメタン系、トリフェニルメタン系、チアジン系、オキサジン系、キサンテン系、アンスラキノン系、イミノキノン系、アゾ系、アゾメチン系等の各種色素が挙げられる。
【００１８】
具体例としては、ブリリアントグリーン、エチルバイオレット、メチルグリーン、クリスタルバイオレット、ベイシックフクシン、メチルバイオレット２Ｂ、キナルジンレッド、ローズベンガル、メタニルイエロー、チモールスルホフタレイン、キシレノールブルー、メチルオレンジ、パラメチルレッド、コンゴーフレッド、ベンゾプルプリン４Ｂ、α−ナフチルレッド、ナイルブルー２Ｂ、ナイルブルーＡ、メチルバイオレット、マラカイドグリーン、パラフクシン、ビクトリアピュアブルーＢＯＨ（保土谷化学工業（株）製）、オイルブルー＃６０３（オリエント化学工業（株）製）、オイルピンク＃３１２（オリエント化学工業（株）製）、オイルレッド５Ｂ（オリエント化学工業（株）製）、オイルスカーレット＃３０８（オリエント化学工業（株）製）、オイルレッドＯＧ（オリエント化学工業（株）製）、オイルレッドＲＲ（オリエント化学工業（株）製）、オイルグリーン＃５０２（オリエント化学工業（株）製）、スピロンレッドＢＥＨスペシャル（保土谷化学工業（株）製）、ｍ−クレゾールパープル、クレゾールレッド、ローダミンＢ、ローダミン６Ｇ、スルホローダミンＢ、オーラミン、４−ｐ−ジエチルアミノフェニルイミノナフトキノン、２−カルボキシアニリノ−４−ｐ−ジエチルアミノフェニルイミノナフトキノン、２−カルボキシステアリルアミノ−４−ｐ−Ｎ，Ｎ−ビス（ヒドロキシエチル）アミノ−フェニルイミノナフトキノン、１−フェニル−３−メチル−４−ｐ−ジエチルアミノフェニルイミノ−５−ピラゾロン、１−β−ナフチル−４−ｐ−ジエチルアミノフェニルイミノ−５−ピラゾロン等の染料やｐ，ｐ’，ｐ”−ヘキサメチルトリアミノトリフェニルメタン（ロイコクリスタルバイオレット）、Ｐｅｒｇａｓｃｒｉｐｔ  Ｂｌｕｅ  ＳＲＢ（チバガイギー社製）等のロイコ染料が挙げられる。
【００１９】
上記の他に、酸によって変色する公知のｐＨ指示薬や天然色素などが挙げられる。
ｐＨ指示薬の具体例としては、これらに限定されないが、ブロモフェノールブルー、ブロモチモールブルー、ブロモクレゾールグリーン、ブロモクレゾールパープル、コンゴーレッド、メチルバイオレット、ｏ−クレゾールレッド、メチルオレンジ、メチルレッド、メチルイエロー、メチルパープル、ペンタメトキシ、クロロフェノールレッド、フェノールフタレイン、チモフタレイン、ｐ−ナフトールベンゼイン、リトマス、４−ニトロフェノール、３−ニトロフェノール、２，４−ジニトロフェノール、ｏ−クレゾールフタレイン、ｍ−クレゾールレッド、チモールブルー、ｍ−クレゾールパープル、ニュートラルレッド、フェノールレッド等が挙げられる。
天然色素の具体例としては、これに限定されないが、コチニール色素、ラック色素、シソ色素、アカキャベツ色素、アカダイコン色素、ムラサキイモ色素、ブドウ果皮色素、ヘナ色素等が挙げられる。
【００２０】
呈色剤としての好ましい態様は、変色前には実質的に可視域に吸収を有さないことが望ましい。このような呈色剤としては、上述のロイコ染料、ジフェニルメタン系、トリフェニルメタン系、チアジン系、オキサジン系、キサンテン系、アンスラキノン系、イミノキノン系、アゾ系、アゾメチン系等の各種色素が挙げられる。
【００２１】
本発明の人工爪組成物中の呈色剤の含有量は、特に制限はないが、人工爪組成物の全質量に対し、０．００１〜１０質量％であることが好ましく、０．０１〜５質量％であることがより好ましく、０．１〜１質量％であることが更に好ましい。上記範囲であると、発色性により優れる。
また、本発明の人工爪組成物は、後述する顕色剤及び顕色剤と呈色剤との反応物を含まないか、又は、顕色剤及び顕色剤と呈色剤との反応物の総含有量が、人工爪組成物の全質量に対し、０質量％を超え０．１質量％以下であることが好ましく、後述する顕色剤及び顕色剤と呈色剤との反応物を含まないか、又は、顕色剤及び顕色剤と呈色剤との反応物の総含有量が、人工爪組成物の全質量に対し、０質量％を超え０．０１質量％以下であることがより好ましく、顕色剤及び顕色剤と呈色剤との反応物を含まないことが更に好ましい。
【００２２】
＜アミノ基を有する化合物＞
本発明の人工爪組成物は、上記の呈色剤に加えて、更に、アミノ基を有する化合物を含有することが好ましい。アミノ基を有する化合物を含有することにより、酸性除去液での除去性に優れた人工爪が形成されるので好ましい。
アミノ基を有する化合物として、アミノ基を有するポリマー（以下、成分ａともいう。）、及び／又は、アミノ基を有するモノマー（以下、成分ｂともいう。）を含有することが好ましく、少なくともアミノ基を有するポリマーを含有することがより好ましい。
アミノ基を有する化合物を含有する人工爪組成物としては、以下の（i）〜（iii）の人工爪組成物が好適に例示される。
（i）アミノ基を有するポリマーを含有する人工爪組成物であり、乾燥により人工爪が形成される人工爪組成物
（ii）アミノ基を有するポリマーを含有する人工爪組成物であり、光硬化により人工爪が形成される人工爪組成物
（iii）アミノ基を有するモノマーを含有する人工爪組成物
ここで、上記（i）の態様は、乾燥により形成される人工爪であり、人工爪組成物は、所謂、マニキュア液用人工爪組成物である。一方、上記（ii）及び（iii）の態様は、光硬化により形成される人工爪であり、人工爪組成物は、所謂、光硬化性人工爪組成物（「ジェルネイル用人工爪組成物」）である。上記光硬化性人工爪組成物は、活性光線により硬化可能な人工爪組成物である。「活性光線」とは、その照射により人工爪組成物中に開始種を発生させるエネルギーを付与できる放射線であり、紫外線、可視光線などを包含する。これらの中でも、紫外線が好ましい。
【００２３】
上記（i）及び（ii）の態様では、アミノ基を有するポリマー（成分ａ）を含有する人工爪組成物を使用して人工爪を形成しており、成分ａに由来するアミノ基が、人工爪中に存在する。一方、上記（iii）の態様では、アミノ基を有するモノマー（成分ｂ）を含有する人工爪組成物を光硬化して人工爪を形成しており、アミノ基を有するモノマーが重合してポリマーが形成され、上記ポリマー中にアミノ基を有するモノマーに由来するアミノ基が導入される。
このように、本発明において、人工爪組成物から形成される人工爪は、アミノ基を有することが好ましく、アミノ基を有するポリマーを含有する人工爪であることが特に好ましい。本発明の人工爪組成物は、アミノ基を有するポリマー（成分ａ）、及び／又は、アミノ基を有するモノマー（成分ｂ）を含有することが好ましい。
【００２４】
上記（i）の態様では、人工爪組成物は、アミノ基を有するポリマー（成分ａ）に加え、有機溶剤を含有することが好ましい。
上記（ii）の態様では、人工爪組成物は、アミノ基を有するポリマー（成分ａ）に加え、重合性化合物、及び、光重合開始剤を更に含有することが好ましい。
また、上記（iii）の態様では、人工爪組成物は、アミノ基を有するモノマー（成分ｂ）に加え、光重合開始剤を含有することが好ましく、更に、ポリマー成分（被膜形成剤）を含有することが好ましい。
なお、上記（ii）の態様において、重合性化合物として更にアミノ基を有するモノマーを含有すること、及び、上記（iii）の態様において、ポリマー成分としてアミノ基を有するポリマー成分を含有することを排除するものではないことはいうまでもない。
【００２５】
本発明において、人工爪組成物の別の好ましい態様として、（iv）アクリル系ポリマー、ウレタン系ポリマー、セルロース系ポリマー、エステル系ポリマー、アミド系ポリマー、ビニル系ポリマー、エーテル系ポリマー、スチレン系ポリマー、カーボネート系ポリマー、ウレア系ポリマー、エチレン系ポリマー及びアミン系ポリマーよりなる群から選択された少なくとも１つのポリマーを含有する人工爪組成物が挙げられる。これらのポリマーを含有することにより、密着性及び除去性に優れる人工爪が得られるので好ましい。これらの中でも、ウレタン系ポリマー（ウレタンポリマー、ポリウレタン）であることが特に好ましい。なお、上記（iv）の態様では、人工爪組成物がアミノ基を有するポリマーや、アミノ基を有するモノマーを含有しなくてもよい。上記（iv）の態様では、人工爪組成物が、上記のポリマーに加え、有機溶剤を含有するか、又は、重合性化合物と光重合開始剤とを含有することが好ましく、上記のポリマーと、重合性化合物と、光重合開始剤とを含有することがより好ましい。
なお、上記（i）及び（ii）の態様では、アミノ基を有するポリマーが上記のポリマーであることが好ましく、ウレタンポリマーであることがより好ましい。また、上記（iii）の態様では、ポリマー成分として上記のポリマーを含有することが好ましく、ウレタンポリマーを含有することがより好ましい。
以下、人工爪組成物が含有する各種成分について、（i）及び（ii）の態様について説明した後、（iii）並びに（iv）の態様について説明する。
なお、以下の説明において、ポリマーには、コポリマー、オリゴマーをも含むものとする。上記ポリマーの重量平均分子量は、２，０００以上３００，０００以下であることが好ましく、３，０００以上２００，０００以下がより好ましく、４，０００以上１００，０００以下であることが更に好ましく、５，０００以上５０，０００以下であることが特に好ましい。上記範囲であると、得られる硬化物の密着性、除去性、及び経時安定性に優れる。
【００２６】
〔（i）又は（ii）の態様〕
−成分ａ：アミノ基を有するポリマー−
本発明において、上記（i）又は（ii）の態様において、人工爪組成物は、アミノ基を有するポリマー（成分ａ）を含有する。
成分ａの重量平均分子量は、２，０００以上３００，０００以下であることが好ましく、３，０００以上２００，０００以下であることがより好ましく、４，０００以上１００，０００以下であることが更に好ましく、５，０００以上５０，０００以下であることが特に好ましい。上記範囲であると、得られる人工爪の密着性及び除去性に優れ、また、経時安定性に優れる。
また、成分ａは、エチレン性不飽和基を有していてもよい。成分ａがエチレン性不飽和基を有する場合、上記エチレン性不飽和基は成分ａにおけるポリマーの主鎖、側鎖及び末端のいずれに有していてもよい。
【００２７】
成分ａにおけるアミノ基は、第一級アミノ基、第二級アミノ基、第三級アミノ基のいずれであってもよいが、第二級アミノ基又は第三級アミノ基であることが好ましく、第三級アミノ基であることがより好ましい。上記態様であると、得られる人工爪の除去性及び耐水性により優れ、また、合成が容易である。
また、成分ａにおけるアミノ基は、モノアルキルアミノ基又はジアルキルアミノ基であることが好ましい。上記態様であると、得られる人工爪の除去性、密着性及び耐水性により優れる。
また、成分ａは、アミノ基をポリマーの主鎖に有していても、側鎖に有していてもよいが、合成上の観点から、側鎖にアミノ基を有するポリマーであることが好ましい。
成分ａは、アミノ基を１種単独で有していても、２種以上を有していてもよい。
また、成分ａにおけるアミノ基の数は、特に制限はなく、任意の数を有していればよいが、アミノ基を有するモノマー単位を有していることが好ましい。
なお、本発明における「モノマー単位」には、厳密なモノマー由来の構成単位だけでなく、ポリマーを得た後に変性等の反応を行う高分子反応により変性したモノマー単位も含むものとする。
【００２８】
成分ａとしては、下記式Iで表される構造を有するポリマーであることが好ましく、下記式Iで表される構造を側鎖に有するポリマーであることがより好ましい。
【００２９】
【化１】
2016060707.tif 000002
【００３０】
式I中、Ｒ1及びＲ2はそれぞれ独立に、水素原子又は炭素数１〜１０のアルキル基を表し、Ｒ1、Ｒ2及びＬ1よりなる群から選ばれた少なくとも２つは互いに連結して環を形成してもよく、Ｌ1は２価の連結基を表し、波線部分は他の構造との結合位置を表す。
【００３１】
式IにおけるＲ1及びＲ2はそれぞれ独立に、酸水溶液への溶解性と耐水性とのバランスの観点から、炭素数１〜１０のアルキル基であることが好ましく、メチル基又はエチル基であることが特に好ましい。
また、式Iにおいて、Ｒ1、Ｒ2及びＬ1よりなる群から選ばれた少なくとも２つは互いに連結して環を形成してもよい。
式IにおけるＬ1は、ポリマーの被膜性の観点から、炭素数１〜２０の、置換基を有してもよく、また、一部の炭素原子がヘテロ原子で置き換えられてもよいアルキレン基であることが好ましく、炭素数１〜２０のアルキレン基、炭素数２〜２０のオキシアルキレン基又は炭素数２〜２０のポリオキシアルキレン基であることがより好ましく、炭素数１〜２０のアルキレン基又は炭素数２〜２０のポリオキシアルキレン基であることが更に好ましく、炭素数１〜２０のアルキレン基であることが特に好ましく、炭素数２又は３のアルキレン基であることが最も好ましい。
また、上記ヘテロ原子は、窒素原子又は酸素原子であることが好ましく、酸素原子であることがより好ましい。また、上記ヘテロ原子が窒素原子である場合、窒素原子上の残りの基は水素原子又はアルキル基であることが好ましく、アルキル基であることがより好ましい。
【００３２】
また、上記式Iで表される構造をポリマーの側鎖に導入する方法としては、例えば、式Iで表される構造を有するモノマーを縮重合・付加重合・付加縮合・イオン重合（カチオン重合・アニオン重合）など公知の重合反応を用いポリマー化する方法が挙げられる。
【００３３】
成分ａは、被膜性、取り扱い性（粘性）、及び、アミノ基を導入する合成上の観点から、下記式IIで表されるモノマー単位を有するポリマーであることが好ましい。
【００３４】
【化２】
2016060707.tif 000003
【００３５】
式II中、Ｒ1及びＲ2はそれぞれ独立に、水素原子又は炭素数１〜１０のアルキル基を表し、Ｒ1、Ｒ2及びＬ1よりなる群から選ばれた少なくとも２つは互いに連結して環を形成してもよく、Ｌ1は２価の連結基を表し、Ｒ3は水素原子又は炭素数１〜３のアルキル基を表し、Ｘは酸素原子又はＮＨ基を表す。
【００３６】
式IIにおけるＲ1、Ｒ2及びＬ1は、上記式IにおけるＲ1、Ｒ2及びＬ1とそれぞれ同義であり、好ましい態様も同様である。
式IIにおけるＲ3は、合成上の観点から、水素原子又はメチル基であることが好ましく、メチル基であることがより好ましい。
式IIにおけるＸは、得られる人工爪の耐水性及び合成上の観点から、酸素原子であることが好ましい。
【００３７】
成分ａが式IIで表されるモノマー単位を有する場合、１種単独で有していても、２種以上有していても、他のモノマー単位を更に有していてもよい。
式IIで表されるモノマー単位を形成するモノマーとしては、下記式II−ｍで表される化合物が挙げられる。
【００３８】
【化３】
2016060707.tif 000004
【００３９】
式II−ｍ中、Ｒ1及びＲ2はそれぞれ独立に、水素原子又は炭素数１〜１０のアルキル基を表し、Ｒ1とＲ2と又はＬ1とＲ2とは互いに連結して環を形成してもよく、Ｌ1は２価の連結基を表し、Ｒ3は水素原子又は炭素数１〜３のアルキル基を表し、Ｘは酸素原子又はＮＨ基を表す。
【００４０】
式II−ｍにおけるＲ1〜Ｒ3、Ｌ1及びＸは、上記式IIにおけるＲ1〜Ｒ3、Ｌ1及びＸとそれぞれ同義であり、好ましい態様も同様である。
【００４１】
また、成分ａは、被膜性、取り扱い性（粘性）及びアミノ基を導入する合成上の観点から、下記式III又は式III−ｂで表されるモノマー単位を有するポリマーであることが好ましく、下記式IIIで表されるモノマー単位を有するウレタン系ポリマーであることがより好ましい。
【００４２】
【化４】
2016060707.tif 000005
【００４３】
式III又は式III−ｂ中、Ｒ4、Ｒ5及びＲb4はそれぞれ独立に、水素原子又は炭素数１〜１０のアルキル基を表し、Ｒ4、Ｒ5及びＬ3よりなる群から選ばれた少なくとも２つは互いに連結して環を形成してもよく、Ｒb4とＬb3とは互いに連結して環を形成してもよく、Ｌ2は３価の連結基を表し、Ｌ3は、炭素数１〜２０のアルキレン基を表し、Ｌb3はそれぞれ独立に、炭素数１〜２０のアルキレン基を表す。
【００４４】
式IIIにおけるＲ4及びＲ5はそれぞれ独立に、酸水溶液への溶解性と耐水性とのバランスの観点から、炭素数１〜１０のアルキル基であることが好ましく、メチル基又はエチル基であることが特に好ましい。
また、式IIIにおいて、Ｒ4、Ｒ5及びＬ3よりなる群から選ばれた少なくとも２つは互いに連結して環を形成してもよい。
式IIIにおけるＬ2は、炭素数２〜２０の３価の連結基であることが好ましく、炭素数２〜２０の３価の炭化水素基であることがより好ましく、炭素数２〜２０の３価の脂肪族炭化水素基であることが更に好ましく、炭素数２〜１０の３価の脂肪族炭化水素基であることが特に好ましく、式IIIにおける２つの酸素原子と１位及び２位でそれぞれ結合する１，１，２−エタントリイル基であることが最も好ましい。
また、式IIIにおけるＬ2は、ポリマーの被膜性の観点から、３価の脂肪族炭化水素基であることが好ましい。
式IIIにおけるＬ3は、ポリマーの被膜性の観点から、炭素数１〜４のアルキレン基であることが好ましく、メチレン基であることが特に好ましい。
式III−ｂにおけるＲb4は、酸水溶液への溶解性と耐水性とのバランスの観点から、炭素数１〜１０のアルキル基であることが好ましく、炭素数２〜８のアルキル基であることがより好ましく、炭素数４〜８のアルキル基であることが更に好ましく、ｎ−ブチル基であることが特に好ましい。
式III−ｂにおけるＬb3はそれぞれ独立に、ポリマーの被膜性の観点から、炭素数２〜８のアルキレン基であることが好ましく、エチレン基であることが特に好ましい。
また、合成上の観点から、２つのＬb3は同じ基であることが好ましい。
また、式III−ｂにおいて、Ｒb4とＬb3とは互いに連結して環を形成してもよい。
【００４５】
成分ａが式III又は式III−ｂで表されるモノマー単位を有する場合、１種単独で有していても、２種以上有していてもよく、また、更に有していてもよい他のモノマー単位としては、後述するジイソシアネート成分由来のモノマー単位等が好ましく挙げられる。
式IIIで表されるモノマー単位を形成するモノマーとしては、下記式III−ｍで表される化合物が挙げられる。
また、式III−ｂで表されるモノマー単位を形成するモノマーとしては、下記式III−ｂｍで表される化合物が挙げられる。
【００４６】
【化５】
2016060707.tif 000006
【００４７】
式III−ｍ又は式III−ｂｍ中、Ｒ4、Ｒ5及びＲb4はそれぞれ独立に、水素原子又は炭素数１〜１０のアルキル基を表し、Ｒ4、Ｒ5及びＬ3よりなる群から選ばれた少なくとも２つは互いに連結して環を形成してもよく、Ｒb4とＬb3とは互いに連結して環を形成してもよく、Ｌ2は３価の連結基を表し、Ｌ3は、炭素数１〜２０のアルキレン基を表し、Ｌb3はそれぞれ独立に、炭素数１〜２０のアルキレン基を表す。
【００４８】
式III−ｍにおけるＲ4、Ｒ5、Ｌ2及びＬ3は、上記式IIIにおけるＲ4、Ｒ5、Ｌ2及びＬ3とそれぞれ同義であり、好ましい態様も同様である。
式III−ｂｍにおけるＲb4及びＬb3は、上記式III−ｂにおけるＲb4及びＬb3とそれぞれ同義であり、好ましい態様も同様である。
【００４９】
成分ａは、モノマー単位としてアミノ基を有するモノマー単位のみからなるポリマーであってもよいが、成分ａがアミノ基を有するモノマー単位と他のモノマー単位とを有する場合、アミノ基を有するモノマー単位の含有量は、成分ａの全モノマー単位に対し、５〜７５モル％であることが好ましく、２０〜７５モル％であることがより好ましく、２０〜６０モル％であることが更に好ましい。上記範囲であると、得られる人工爪の除去性及び耐水性により優れる。
【００５０】
また、成分ａのアミン価は、０．１〜１０ｍｍｏｌ／ｇであることが好ましく、０．２５〜９ｍｍｏｌ／ｇであることがより好ましく、０．５〜８ｍｍｏｌ／ｇであることが更に好ましい。上記範囲であると、得られる人工爪の爪との密着性及び除去性により優れる。
アミン価の測定方法としては、例えば、試料をビーカーにはかりとり、酢酸を加え、撹拌して溶解させて、測定温度を２５℃に調整後、滴定試薬として０．１Ｎ過塩素酸酢酸溶液を用いて、滴定装置で滴定することにより、求めることができる。
なお、アミン価は、滴定した際に消費される過塩素酸の量を、試料（固形分）１ｇ当たりのモル数で表したものである。
【００５１】
成分ａにおけるポリマー構造は、特に限定されず、所望のポリマー構造であればよく、例えば、アクリル系ポリマー、ウレタン系ポリマー、セルロース系ポリマー、エステル系ポリマー、アミド系ポリマー、ビニル系ポリマー、エーテル系ポリマー、スチレン系ポリマー、カーボネート系ポリマー、ウレア系ポリマー、エチレン系ポリマー、アミン系ポリマー等のポリマー構造が挙げられる。
被膜性・取り扱い性（粘性）・アミノ基を導入する合成上の観点から、成分ａは、エーテル系ポリマー、エチレン系ポリマー（特にポリエチレンイミン系ポリマー）、ウレタン系ポリマー、アクリル系ポリマーであることが好ましく、ウレタン系ポリマー、アクリル系ポリマーであることが特に好ましく、アクリル系ポリマーであることが最も好ましい。
また、硬化膜の柔軟性及び除去性の観点からは、ウレタン系ポリマーが最も好ましい。
【００５２】
アクリル系ポリマーとしては、公知のアクリル酸誘導体（例えば、アクリル酸メチル、アクリル酸エチル等のアクリル酸エステル、アクリルアミド、アクリロイルモルホリン等のアクリル酸アミド）、メタクリル酸誘導体（例えば、メタクリル酸メチル、メタクリル酸エチル等のメタクリル酸エステル、メタクリルアミド、メタクリル酸イソプロピルアミド等のメタクリル酸アミド）を重合して得られるポリマーであればいずれも好適に使用することができる。ただし、これら例示に限定されるものではない。アクリル系ポリマーにアミノ基を導入する方法としては、例えば、アミノ基を有する（メタ）アクリル酸誘導体を重合又は共重合する方法や高分子反応によりアミノ基を導入する方法が挙げられる。アクリル系ポリマーにエチレン性不飽和基を導入する方法としては、例えば、エチレン性不飽和基を持つ（メタ）アクリル酸誘導体を重合又は共重合する方法や、高分子反応によりエチレン性不飽和基を導入する方法が挙げられる。
【００５３】
ウレタン系ポリマーとしては、公知のポリイソシアネート化合物（例えば、メチレンジイソシアネート、ヘキサメチレンジイソシアネート、トリメチルヘキサメチレンジイソシアネート、フェニルジイソシアネート、トリレンジイソシアネート、ジフェニルメタンジイソシアネート、トリジンジイソシアネート、ナフタレンジイソシアネート、トリフェニルメタントリイソシアネート、トリス（フェニルイソシアネート）チオホスフェート、フェニレンジイソシアネート、リジンジイソシアネート、キシリレンジイソシアネート、ビス（イソシアナトメチル）シクロヘキサン、ジシクロヘキシルメタンジイソシアネート、イソプロピリデンビス（シクロヘキシルイソシアネート）、イソホロンジイソシアネート、ジアニシジンジイソシアネート、ジフェニルエーテルジイソシアネート）と公知のポリオール化合物（例えば、ブタンジオール、ヘキサンジオール等のアルキレンジオール、ｐ−ヒドロキシスチレン等のアリーレンジオール、ポリエチレングリコール、ポリプロピレングリコール等のポリエーテルジオール、ポリエチレングリコールテレフタレート等のポリエステルジオール、ポリエチレングリコールカーボネート等のポリカーボネートジオール等）からなるポリウレタンであればいずれも好適に使用することができる。ただし、これら例示に限定されるものではない。
ウレタン系ポリマーにアミノ基を導入する方法としては、例えば、第三級アミノ基若しくはアミノ基を保護した基を有する、ポリイソシアネート化合物及び／又はポリオール化合物を用いて重縮合を行う方法や高分子反応によりアミノ基を導入する方法が挙げられる。なお、保護されたアミノ基は、ポリマーを形成した後、公知の方法により脱保護すればよい。後述においても同様である。
ウレタン系ポリマーにエチレン性不飽和基を導入する方法としては、例えば、高分子反応により導入する方法、及び、エチレン性不飽和基を有するポリオール化合物やポリイソシアネート化合物を用いて重縮合する方法が挙げられる。これら化合物は特に限定されないが、エチレン性不飽和基を有するポリオールについては、特開２０１０−１０００４７号公報に記載されているような、（メタ）アクリレート含有ジオール化合物などを好適に使用することができる。
中でも、耐水性の観点から、ポリカーボネート構造又はポリエステル構造、ポリブタジエン構造、水添ポリブタジエン構造を有するウレタン系ポリマーであることが好ましく、ポリカーボネート構造を有するウレタン系ポリマーであることがより好ましい。
【００５４】
また、ウレタン系ポリマーとしては、ジイソシアネート化合物とジオール化合物との重縮合体が好ましく例示できる。
ウレタン系ポリマーを構成するジオール成分としては、ポリカーボネートジオール、ポリエステルジオール、ポリブタジエンジオール、水添ポリブタジエンジオール、を使用することが耐水性の観点から好ましく、ポリカーボネートジオールを使用することがより好ましい。
また、構成するジイソシアネート成分としては、人工爪組成物の溶解性、形成する人工爪の力学強度の観点から、ヘキサメチレンジイソシアネート、トリレンジイソシアネート、イソホロンジイソシアネート、ジフェニルメタンジイソシアネート、ジシクロヘキシルメタン−４，４’−ジイソシアネートが好ましく、イソホロンジイソシアネート、メチレンジフェニルジイソシアネート、ジシクロヘキシルメタン−４，４’−ジイソシアネートが更に好ましい。これら化合物は１種類のみを使用してもよいし複数を組み合わせて使用してもよい。
また、上記好適なジオール成分／ジイソシアネート成分に加えて、その他のジオール成分／ジイソシアネート成分と組み合わせて使用してもよい。また、好適なジオール成分と、好適なジイソシアネート成分とをあわせて使用することで、人工爪の耐水性及び力学強度の両方を高めることができる。
【００５５】
セルロース系ポリマーとしては、カルボキシメチルセルロース、ニトロセルロース、トリアセチルセルロース等の公知のセルロースであれば好適に使用することができる。ただし、これら例示に限定されるものではない。セルロース系ポリマーにアミノ基を導入する方法としては、例えば、高分子反応によりアミノ基を導入する方法が挙げられる。セルロース系ポリマーにエチレン性不飽和基を導入する方法としては、例えば、高分子反応によりエチレン性不飽和基を導入する方法が挙げられる。
【００５６】
エステル系ポリマーとしては、公知のポリカルボン酸化合物（例えば、こはく酸、アジピン酸、フタル酸等）と公知のポリオール化合物からなるポリエステルであればいずれも好適に使用することができる。また、ポリ乳酸等のヒドロキシカルボン酸化合物からなるポリエステルも好適に使用することができる。ただし、これら例示に限定されるものではない。エステル系ポリマーにアミノ基を導入する方法としては、例えば、第三級アミノ基若しくはアミノ基を保護した基を有する、ポリカルボン酸化合物、ポリオール化合物及び／又はヒドロキシカルボン酸化合物を用いて重縮合を行う方法や高分子反応によりアミノ基を導入する方法が挙げられる。エステル系ポリマーにエチレン性不飽和基を導入する方法としては、例えば、高分子反応によりエチレン性不飽和基を導入する方法が挙げられる。
【００５７】
アミド系ポリマーとしては、公知のポリカルボン酸化合物と公知のポリアミン化合物（例えば、エチレンジアミン、フェニレンジアミン等）からなるポリアミドであればいずれも好適に使用することができる。また、アミノ酸からなるタンパク質であるポリアミノ酸も好適に使用することができる。ただし、これら例示に限定されるものではない。アミド系ポリマーにアミノ基を導入する方法としては、例えば、第三級アミノ基若しくはアミノ基を保護した基を有する、ポリカルボン酸化合物、及び／又は、重縮合反応に寄与しない第三級アミノ基若しくはアミノ基を保護した基を有するポリアミン化合物を用いて重縮合を行う方法や高分子反応によりアミノ基を導入する方法が挙げられる。アミド系ポリマーにエチレン性不飽和基を導入する方法としては、例えば、高分子反応によりエチレン性不飽和基を導入する方法が挙げられる。
【００５８】
ビニル系ポリマーとしては、公知のビニル化合物（例えば、ビニル酢酸、塩化ビニル、ブタジエン等）を重合して得られるビニル系ポリマーであればいずれも好適に使用することができる。ただし、これら例示に限定されるものではない。ビニル系ポリマーにアミノ基を導入する方法としては、例えば、アミノ基を有するビニル化合物を重合又は共重合する方法や高分子反応によりアミノ基を導入する方法が挙げられる。ビニル系ポリマーにエチレン性不飽和基を導入する方法としては、例えば、高分子反応によりエチレン性不飽和基を導入する方法が挙げられる。
【００５９】
エーテル系ポリマーとしては、公知のポリオール化合物からなるポリエーテル（例えば、ポリエチレングリコール、ポリプロピレングリコール等）であればいずれも好適に使用することができる。ただし、これら例示に限定されるものではない。エーテル系ポリマーにアミノ基を導入する方法としては、例えば、第三級アミノ基若しくはアミノ基を保護した基を有するポリオール化合物を用いて重縮合を行う方法や高分子反応によりアミノ基を導入する方法が挙げられる。エーテル系ポリマーにエチレン性不飽和基を導入する方法としては、例えば、高分子反応によりエチレン性不飽和基を導入する方法が挙げられる。
【００６０】
スチレン系ポリマーとしては、公知のスチレン化合物（例えば、スチレン、４−カルボキシスチレン、４−アセトキシスチレン等）からなるポリスチレンであればいずれも好適に使用することができる。ただし、これら例示に限定されるものではない。スチレン系ポリマーにアミノ基を導入する方法としては、例えば、アミノ基を有するスチレン誘導体を重合又は共重合する方法や高分子反応によりアミノ基を導入する方法が挙げられる。スチレン系ポリマーにエチレン性不飽和基を導入する方法としては、例えば、高分子反応によりエチレン性不飽和基を導入する方法が挙げられる。
【００６１】
カーボネート系ポリマーとしては、公知の炭酸誘導体（例えば、ホスゲン、炭酸ジメチル、炭酸ジメチル等）と公知のポリオール化合物からなるポリカーボネートであればいずれも好適に使用することができる。ただしこれら例示に限定されるものではない。カーボネート系ポリマーにアミノ基を導入する方法としては、例えば、第三級アミノ基若しくはアミノ基を保護した基を有するポリオール化合物を用いて重縮合を行う方法や高分子反応によりアミノ基を導入する方法が挙げられる。カーボネート系ポリマーにエチレン性不飽和基を導入する方法としては、例えば、高分子反応によりエチレン性不飽和基を導入する方法が挙げられる。
【００６２】
ウレア系ポリマーとしては、公知のポリイソシアネート化合物と公知のポリアミン化合物からなるポリウレアであればいずれも好適に使用することができる。ただしこれら例示に限定されるものではない。ウレア系ポリマーにアミノ基を導入する方法としては、例えば、第三級アミノ基若しくはアミノ基を保護した基を有する、ポリイソシアネート化合物、及び／又は、重縮合反応に寄与しない第三級アミノ基若しくはアミノ基を保護した基を有するポリアミン化合物を用いて重縮合を行う方法や高分子反応によりアミノ基を導入する方法が挙げられる。ウレア系ポリマーにエチレン性不飽和基を導入する方法としては、例えば、高分子反応によりエチレン性不飽和基を導入する方法が挙げられる。
【００６３】
アミン系ポリマーとしては、公知のポリアミンが例示できる。アミン系ポリマーにエチレン性不飽和基を導入する方法としては、例えば、高分子反応によりエチレン性不飽和基を導入する方法が挙げられる。
また、成分ａは、スチレン−アクリル系共重合体等のような、共重合ポリマーであってもよい。
【００６４】
成分ａは、光沢性の観点から、単官能（メタ）アクリレート化合物の単独重合体若しくは共重合体、又は、ジイソシアネート化合物とジオール化合物との重縮合体が好ましく例示できる。
【００６５】
また、成分ａとしては、得られる人工爪の耐水性の観点から、アミノ基を有するモノマー単位と、上記アミノ基を有するモノマー単位以外の、非水溶性の単量体由来のモノマー単位とを少なくとも有するポリマーであることが好ましい。非水溶性の定義は、１気圧、２０℃の条件で同容量の純水との混合液が不均一な外観を維持するものを指す。
非水溶性の単量体としては、上記の使用可能なモノマーのうち、スチレン化合物、（メタ）アクリレート化合物が好ましく、（メタ）アクリレート化合物がより好ましく、（メタ）アクリル酸アルキルエステルが特に好ましい。
すなわち、成分ａは、アミノ基を有するモノマー単位以外に、スチレン化合物及び（メタ）アクリレート化合物よりなる群から選ばれた化合物由来のモノマー単位を有することが好ましく、（メタ）アクリレート化合物由来のモノマー単位を有することがより好ましく、（メタ）アクリル酸アルキルエステル由来のモノマー単位を有することが更に好ましい。
【００６６】
成分ａの製造において、アミノ基を有するモノマーと共重合可能なモノマーとして、好ましいモノマーは、例えば、メチル（メタ）アクリレート、エチル（メタ）アクリレート、２−エチルヘキシル（メタ）アクリレート、２−ヒドロキシエチル（メタ）アクリレート、２−ヒドロキシプロピル（メタ）アクリレート等の単官能（メタ）アクリル酸エステル類、２−ヒドロキシエチル（メタ）アクリルアミド、イソプロピルアクリルアミド、モルホリンアクリルアミド、等の単官能（メタ）アクリル酸アミド類、Ｎ−ビニルピロリドン、酢酸ビニル、等のビニルモノマー類、エチレングリコールジ（メタ）アクリレート、トリエチレングリコールジ（メタ）アクリレート、テトラエチレングリコールジ（メタ）アクリレート、プロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、１，６−ヘキサンジオールジ（メタ）アクリレート、カルドエポキシジ（メタ）アクリレート、ネオペンチルグリコールジ（メタ）アクリレート、等の多官能（メタ）アクリル酸エステル類、ジイソシアネートと水酸基含有（メタ）アクリル酸誘導体と任意にジオール類からなるウレタン（メタ）アクリレート等が挙げられる。ただしこれら例示に限定されるものではない。
【００６７】
また、成分ａは、得られる人工爪の耐水性の観点から、アミノ基を有するモノマー単位に加え、下記式IVで表されるモノマー単位を更に有していることが好ましい。
【００６８】
【化６】
2016060707.tif 000007
【００６９】
式IV中、Ｒ6は水素原子、アルキル基又は下記式Vで表される基を表し、Ｒ7は水素原子又は炭素数１〜３のアルキル基を表し、Ｘ’は酸素原子又はＮＨ基を表す。
【００７０】
【化７】
2016060707.tif 000008
【００７１】
式V中、Ｌ4はそれぞれ独立に、エチレン基又はプロピレン基を表し、ｎは１〜２０の整数を表し、Ｒ8は水素原子又はアルキル基を表し、波線部分は上記Ｘ’との結合位置を表す。
【００７２】
Ｒ6は、得られる人工爪の耐水性の観点から、アルキル基又は上記式Vで表される基であることが好ましく、炭素数１〜２０のアルキル基又は上記式Vで表される基であることがより好ましく、炭素数３〜１０のアルキル基であることが更に好ましく、ブチル基であることが特に好ましい。
Ｒ7は、合成上の観点から、水素原子又はメチル基であることが好ましく、メチル基であることがより好ましい。
Ｘ’は、得られる人工爪の耐水性及び合成上の観点から、酸素原子であることが好ましい。
Ｌ4は、エチレン基であることが好ましい。
ｎは、得られる人工爪の耐水性の観点から、１〜１０の整数であることが好ましい。
Ｒ8は、得られる人工爪の耐水性の観点から、炭素数１〜１０のアルキル基であることが好ましく、メチル基であることがより好ましい。
【００７３】
以下に、成分ａの具体例を示すが、この具体例に限定されるものではない。
成分ａとしては、下記構造のポリマーが好ましく、下記構造かつ重量平均分子量のポリマーがより好ましい。また、各モノマー単位の括弧の右下の数字は、モル比を表す。また、アルキレンオキシ鎖における括弧の右下の数字は、繰り返し数を表す。また、＊が記載された構成単位は、該ポリマーの主鎖末端が、＊で主鎖に結合した当該構造になっていることを示す。
【００７４】
【表１】
2016060707.tif 000009
【００７５】
【表２】
2016060707.tif 000010
【００７６】
【表３】
2016060707.tif 000011
【００７７】
【表４】
2016060707.tif 000012
【００７８】
【表５】
2016060707.tif 000013
【００７９】
【表６】
2016060707.tif 000014
【００８０】
【表７】
2016060707.tif 000015
【００８１】
【表８】
2016060707.tif 000016
【００８２】
【表９】
2016060707.tif 000017
【００８３】
【表１０】
2016060707.tif 000018
【００８４】
【表１１】
2016060707.tif 000019
【００８５】
【表１２】
2016060707.tif 000020
【００８６】
成分ａは、１種単独で含有していても、２種以上を併用していてもよい。
人工爪組成物における成分ａの含有量は、特に制限はないが、人工爪組成物の全質量に対し、１〜９５質量％であることが好ましく、５〜９５質量％であることがより好ましい。上記範囲であると、得られる人工爪の除去性及び密着性により優れる。人工爪組成物における溶剤の含有量が１０質量％未満である場合、すなわち、上記（ii）の態様である場合、成分ａの含有量は、人工爪組成物の全質量に対し、１０〜９０質量％であることが更に好ましく、２０〜８０質量％であることが特に好ましく、３０〜７０質量％が最も好ましい。上記範囲内であると、硬化性及び密着性に優れる。
また、人工爪組成物における溶剤の含有量が１０質量％以上である場合、すなわち、上記（i）の態様である場合、成分ａの含有量は、人工爪組成物の全質量に対し、３０〜８０質量％であることが更に好ましく、４０〜７５質量％であることが特に好ましい。
【００８７】
また、（i）又は（ii）の態様において、人工爪組成物は、被膜性や光沢性を向上させることを目的に、成分ａ以外のポリマーを含有していてもよい。
成分ａ以外のポリマーとしては、被膜性の観点から、アクリル系ポリマー又はウレタン系ポリマーであることが好ましい。また、塗布性を向上させることを目的に、粘度調整剤（増粘剤等）として知られる公知のポリマーを含有していてもよい。
（i）又は（ii）の態様において、人工爪組成物が成分ａ以外のポリマーを含有する場合、成分ａ以外のポリマーの含有量は、成分ａの含有量未満であることが好ましく、人工爪組成物の全質量に対し、４０質量％以下であることがより好ましく、３０質量％以下であることがより好ましく、２０質量％以下であることが更に好ましい。
【００８８】
−重合性化合物−
上記の（ii）の態様では、人工爪組成物は重合性化合物を含有することが好ましい。重合性化合物を含有することにより、人工爪組成物を光硬化性人工爪組成物として好適に用いることができる。また、重合性化合物を含有する場合、後述する光重合開始剤を更に含有することが好ましい。重合性化合物及び光重合開始剤を含有することにより、光硬化性人工爪組成物としてより好適に用いることができる。
【００８９】
重合性化合物としては、ラジカル重合性化合物であっても、カチオン重合性化合物であってもよいが、ラジカル重合性化合物であることが好ましい。
また、重合性化合物としては、エチレン性不飽和化合物であることが好ましい。
ラジカル重合性化合物は、ラジカル重合可能なエチレン性不飽和結合を有する化合物であり、分子中にラジカル重合可能なエチレン性不飽和結合を少なくとも１つ有する化合物であればどのようなものでもよく、モノマー、オリゴマー等の化学形態を持つものが含まれる。ラジカル重合性化合物は１種のみ用いてもよく、また目的とする特性を向上するために任意の比率で２種以上を併用してもよい。また、重合性化合物は、成分ａ以外の化合物であり、分子量１０，０００未満の化合物であることが好ましく、分子量５，０００未満の化合物であることがより好ましい。
【００９０】
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のオリゴマーなどのラジカル重合性化合物が挙げられる。
具体的には、２−エチルヘキシル（メタ）アクリレート、２−ヒドロキシエチル（メタ）アクリレート、ブトキシエチル（メタ）アクリレート、カルビトール（メタ）アクリレート、シクロヘキシル（メタ）アクリレート、ベンジル（メタ）アクリレート、メチル（メタ）アクリレート、エチル（メタ）アクリレート、ｎ−プロピル（メタ）アクリレート、イソプロピル（メタ）アクリレート、ｎ−ブチル（メタ）アクリレート、アリル（メタ）アクリレート、グリシジル（メタ）アクリレート、Ｎ−メチロール（メタ）アクリルアミド、ジアセトン（メタ）アクリルアミド、エポキシ（メタ）アクリレート等の（メタ）アクリル酸誘導体、その他、アリルグリシジルエーテル、ジアリルフタレート、トリアリルトリメリテート等のアリル化合物の誘導体が挙げられ、更に具体的には、山下晋三編、「架橋剤ハンドブック」、（１９８１年大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、シーエムシー）；滝山栄一郎著、「ポリエステル樹脂ハンドブック」、（１９８８年、日刊工業新聞社）等に記載の市販品若しくは業界で公知のラジカル重合性乃至架橋性のモノマー、及び、オリゴマーを用いることができる。
また、重合性化合物としては、上記成分ａの合成に用いられるモノマーも好適に用いることができる。
【００９１】
重合性化合物としては、得られる人工爪の除去性、密着性及び光沢の観点から、ヒドロキシ基を有するエチレン性不飽和化合物、又は、（ポリ）アルキレンオキシ基を有するエチレン性不飽和化合物を含むことが好ましく、ヒドロキシ基を有する（メタ）アクリレート化合物、又は、（ポリ）アルキレンオキシ基を有する（メタ）アクリレート化合物を含むことがより好ましく、ヒドロキシ基を有する（メタ）アクリレート化合物を含むことが更に好ましく、ヒドロキシ基を有する単官能（メタ）アクリレート化合物を含むことが特に好ましい。
【００９２】
ヒドロキシ基を有する（メタ）アクリレート化合物としては、例えば、２−ヒドロキシエチル（メタ）アクリレート、２−ヒドロキシプロピル（メタ）アクリレート、３−ヒドロキシプロピル（メタ）アクリレート、２，３−ジヒドロキシプロピル（メタ）アクリレート、４−ヒドロキシブチル（メタ）アクリレート等のヒドロキシアルキル（メタ）アクリレート、ポリエチレングリコールモノ（メタ）アクリレート、ポリプロピレングリコールモノ（メタ）アクリレート、ポリ（エチレングリコール・プロピレングリコール）−モノ（メタ）アクリレート、ポリエチレングリコール・ポリプロピレングリコール−モノ（メタ）アクリレート、ポリ（エチレングリコール・テトラメチレングリコール）−モノ（メタ）アクリレート、ポリ（プロピレングリコール・テトラメチレングリコール）−モノ（メタ）アクリレート、プロピレングリコール・ポリブチレングリコール−モノ（メタ）アクリレートを好ましく挙げることができる。
【００９３】
（ポリ）アルキレンオキシ基を有する（メタ）アクリレート化合物としては、例えば、メトキシポリエチレングリコール−（メタ）アクリレート、オクトキシポリエチレングリコール−ポリプロピレングリコール−（メタ）アクリレート、ラウロキシポリエチレングリコール−（メタ）アクリレート、ステアロキシポリエチレングリコール−（メタ）アクリレート、フェノキシポリエチレングリコール−（メタ）アクリレート、フェノキシポリエチレングリコール−ポリプロピレングリコール−（メタ）アクリレート、ノニルフェノキシ−ポリエチレングリコール−（メタ）アクリレート、ノニルフェノキシ−ポリプロピレングリコール−（メタ）アクリレート、ノニルフェノキシ−ポリ（エチレングリコール−プロピレングリコール）−（メタ）アクリレートを好ましく挙げることができる。
【００９４】
上記ヒドロキシ基を有する（メタ）アクリレート化合物、及び、（ポリ）アルキレンオキシ基を有する（メタ）アクリレート化合物は、市販のものを用いることが可能である。代表例を示すと、ブレンマーＥ、ブレンマーＰＥ−９０、ブレンマーＰＥ−２００、ブレンマーＰＥ−３５０、ブレンマーＰ、ブレンマーＰＰ−１０００、ブレンマーＰＰ−５００、ブレンマーＰＰ−８００、ブレンマー５０ＰＥＰ−３００、ブレンマー７０ＰＥＰ−３５０Ｂ、ブレンマー５５ＰＥＴ−８００、ブレンマーＰＰＴシリーズ、ブレンマー１０ＰＰＢ−５００Ｂ、ブレンマーＡＥ−９０、ブレンマーＡＥ−２００、ブレンマーＡＥ−４００、ブレンマーＡＰ−１５０、ブレンマーＡＰ−４００、ブレンマーＡＰ−５５０、ブレンマーＰＭＥ−１００、ブレンマーＰＭＥ−２００、ブレンマーＰＭＥ−４００、ブレンマーＰＭＥ−１０００、ブレンマー５０ＰＯＥＰ−８００Ｂ、ブレンマーＰＬＥ−２００、ブレンマーＰＳＥ−４００、ブレンマーＰＳＥ−１３００、ブレンマーＰＡＥ−５０、ブレンマーＰＡＥ−１００、ブレンマー４３ＰＡＰＥ−６００Ｂ、ブレンマーＡＭＥ−４００、ブレンマーＡＬＥシリーズ、ブレンマーＡＮＰ−３００、ブレンマー７５ＡＮＰ−６００、ブレンマーＡＡＥ−５０、ブレンマーＡＡＥ−３００（以上、日油（株）製）等を挙げることができる。
【００９５】
ヒドロキシ基を有するエチレン性不飽和化合物を使用する場合、当該化合物におけるヒドロキシ基の数は、１〜１０個が好ましく、１〜５個がより好ましく、１〜３個が更に好ましく、１個が特に好ましい。
また、（ポリ）アルキレンオキシ基を有するエチレン性不飽和化合物を使用する場合、当該化合物におけるアルキレンオキシ基の繰り返し単位数としては、１〜２５が好ましく、１〜１５がより好ましく、１〜１０が更に好ましい。
【００９６】
これらの中でも、重合性化合物は、ヒドロキシアルキル（メタ）アクリレート化合物を含むことが好ましく、２−ヒドロキシエチル（メタ）アクリレート、２−ヒドロキシプロピル（メタ）アクリレート、３−ヒドロキシプロピル（メタ）アクリレートを含むことがより好ましく、２−ヒドロキシエチル（メタ）アクリレートを含むことが更に好ましい。
【００９７】
重合性化合物としては、得られる人工爪の耐水性の観点から、炭素数が３以上のアルキル基を有するエチレン性不飽和化合物を含むことが好ましく、炭素数が５以上のアルキル基を有するエチレン性不飽和化合物を含むことがより好ましく、炭素数が８以上のアルキル基を有するエチレン性不飽和化合物を含むことが更に好ましい。これらアルキル基は分岐、及び／又は、環構造を有していてもよい。
【００９８】
上記アルキル基を有するエチレン性不飽和化合物としては、例えば、プロピル（メタ）アクリレート、ブチル（メタ）アクリレート、ヘキシル（メタ）アクリレート、シクロヘキシル（メタ）アクリレート、２−エチルヘキシル（メタ）アクリレート、ラウリルメタクリレート、イソデシル（メタ）アクリレート、トリデシル（メタ）アクリレート、ステアリル（メタ）アクリレート、又は、これらの異性体などを挙げることができるが、これらに限定されるものではない。
【００９９】
重合性化合物としては、重合性化合物以外の成分の溶解性の観点から、（メタ）アクリルアミド化合物を含むことが好ましい。上記（メタ）アクリルアミド化合物としては、例えば、Ｎ−ヒドロキシエチル（メタ）アクリルアミド、Ｎ−ブトキシメチル（メタ）アクリルアミド、Ｎ−ｔ−ブチル（メタ）アクリルアミド、Ｎ，Ｎ−ジメチル（メタ）アクリルアミド、Ｎ，Ｎ−ジエチル（メタ）アクリルアミド、Ｎ−ドデシル（メタ）アクリルアミド、Ｎ−ヒドロキシメチル（メタ）アクリルアミド、Ｎ−イソプロピル（メタ）アクリルアミド、Ｎ−フェニル（メタ）アクリルアミド、Ｎ−イソブトキシメチル（メタ）アクリルアミド、Ｎ−メトキシメチルアクリルアミドなどを挙げることができるが、これらに限定されるものではない。
【０１００】
重合性化合物としては、得られる人工爪組成物の耐熱性の観点から、ホモポリマーのＴｇ（ガラス転移温度）が５０℃以上であるエチレン性不飽和化合物を含むことが好ましく、Ｔｇが８０℃以上であるエチレン性不飽和化合物を含むことがより好ましく、Ｔｇが１００℃以上であるエチレン性不飽和化合物を含むことが更に好ましい。
【０１０１】
上記ホモポリマーのＴｇが５０℃以上であるエチレン性不飽和化合物としては、例えば、メチル（メタ）アクリレート、ｔ−ブチル（メタ）アクリレート、ベンジルメタクリレート、イソボルニル（メタ）アクリレート、アダマンチル（メタ）アクリレートなどを挙げることができるが、これらに限定されるものではない。
【０１０２】
また、重合性化合物は、得られる人工爪の除去性及び被膜性の観点から、ウレタン結合を有する重合性化合物を含むことが好ましく、ウレタン結合を有する多官能重合性化合物を含むことがより好ましく、ウレタン結合を有する多官能（メタ）アクリレート化合物を含むことが更に好ましい。
重合性化合物は、分子量（重量平均分子量）が１，０００以上である多官能重合性化合物を含むことが好ましく、分子量（重量平均分子量）が３，０００以上である多官能重合性化合物を含むことがより好ましい。１，０００以上の分子量を有する多官能重合性化合物を含むことで、架橋密度を制御し膜が脆化することを防ぎ、形成する人工爪の持続性が向上する。
【０１０３】
ウレタン結合を有する多官能（メタ）アクリレート化合物としては、イソシアナト基と水酸基の付加反応を用いて製造されるウレタン系付加重合性化合物が好ましく挙げられ、そのような具体例としては、例えば、特公昭４８−４１７０８号公報に記載されている１分子に２個以上のイソシアネート基を有するイソシアネート化合物に、下記式（Ａ）で示される水酸基を含有するビニルモノマーを付加させた１分子中に２個以上の重合性ビニル基を含有するビニルウレタン化合物等が挙げられる。
ＣＨ2＝Ｃ（Ｒ7）ＣＯＯＣＨ2ＣＨ（Ｒ8）ＯＨ  （Ａ）
（ただし、Ｒ7及びＲ8はそれぞれ独立に、水素原子又はメチル基を表す。）
中でも、上記イソシアネート化合物としては、ヘキサメチレンジイソシアネート、２，２，４−トリメチルヘキサメチレンジイソシアネート、２，４，４−トリメチルヘキサメチレンジイソシアネート、２，４−ジメチルジイソシアネートが好ましく挙げられ、２，２，４−トリメチルヘキサメチレンジイソシアネート、２，４，４−トリメチルヘキサメチレンジイソシアネート、２，４−ジメチルジイソシアネートがより好ましく挙げられ、２，４−ジメチルジイソシアネートが更に好ましく挙げられる。
また、イソシアネート化合物は、分子量を制御することを目的に、ポリエステル型ジイソシアネートや、ポリエーテル型ジイソシアネート、ポリカーボネート型ジイソシアネートを好適に用いることができる。これらジイソシアネート化合物は、上記に記載のジイソシアネート化合物やその他、イソホロンジイソシアネート、メチレンジフェニルジイソシアネートにポリエーテルジオール、ポリエステルジオール、ポリカーボネートジオールを反応させることが得ることができる。このとき人工爪の被膜性や耐水性の観点から、ポリエステル構造、ポリカーボネート構造を有するウレタン系付加重合性化合物（より好ましくはジオール化合物及び／又はジイソシアネート化合物）を好ましく使用することができる。
【０１０４】
重合性化合物は、１種単独で含有していても、２種以上を併用していてもよい。
人工爪組成物における重合性化合物の含有量は、特に制限はないが、人工爪組成物の全質量に対し、１〜９５質量％であることが好ましく、１０〜９０質量％であることがより好ましく、２０〜８０質量％であることが更に好ましく、３０〜７０質量％であることが特に好ましい。上記範囲であると、得られる人工爪の密着性及び除去性により優れる。
【０１０５】
−光重合開始剤−
人工爪組成物は、上記（ii）の態様の場合、光重合開始剤を含むことが好ましい。光重合開始剤を含有することにより、人工爪組成物は、光硬化性人工爪組成物として好適に用いることができる。
光重合開始剤としては、ラジカル光重合開始剤、及び、カチオン光重合開始剤が挙げられるが、ラジカル光重合開始剤を含有することがより好ましい。
光重合開始剤としては、公知の光重合開始剤を使用することができる。本発明に用いることができる光重合開始剤は、１種単独で使用してもよく、２種以上を併用してもよい。また、ラジカル光重合開始剤とカチオン光重合開始剤とを併用してもよい。
本発明に用いることのできる光重合開始剤は、光を吸収して重合開始種を生成する化合物である。光としては、γ線、β線、電子線、紫外線、可視光線、赤外線が例示できる。
【０１０６】
本発明に用いることができる光重合開始剤として具体的には、以下のものを好ましく例示できる。ただし、これら例示に限定されるものではない。
アセトフェノン化合物（例えば、１−ヒドロキシシクロヘキシルフェニルケトン、アセトフェノン、２，２−ジメトキシ−２−フェニルアセトフェノン、２，２−ジエトキシアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン、２−ベンジル−２−ジメチルアミノ−１−（４−モルホリノフェニル）−ブタン−１−オン、ベンゾイン、ベンゾインメチルエーテル、ベンゾインエチルエーテル、ベンゾインプロピルエーテル等）；
ベンゾフェノン化合物（例えば、ベンゾフェノン、４，４’−ビス（ジメチルアミノ）ベンゾフェノン、３，３−ジメチル−４−メトキシ−ベンゾフェノン等）；
アントラキノン化合物（例えば、アントラキノン、２−メチルアントラキノン、２−エチルアントラキノン、ｔｅｒｔ−ブチルアントラキノン等）；
チオキサントン化合物（例えば、２−クロロチオキサントン、ジエチルチオキサントン、イソプロピルチオキサントン、ジイソプロピルチオキサントン等）；
トリハロアルキル化合物（例えば、２，４，６−（トリクロロメチル）トリアジン、２，４−トリクロロメチル−６−（４−メトキシフェニル）トリアジン、トリブロモメチルフェニルスルホン等）；
ロフィンダイマー化合物（例えば、２−（ｏ−クロロフェニル）−４，５−ジフェニルイミダゾリル二量体）；
アクリジン化合物（例えば、９−フェニルアクリジン、１，７−ビス（９−アクリジニル）ヘプタン、１，５−ビス（９−アクリジニル）ペンタン、１，３−ビス（９−アクリジニル）プロノパン）；
ホスフィンオキシド化合物（例えば、トリメチルベンゾイルジフェニルホスフィンオキシド、ビス（２，４，６−トリメチルベンゾイル）フェニルホスフィンオキシド等）；
メタロセン化合物（例えば、ビスシクロペンタジエニル−ビス（ジフルオロ−ピリル−フェニル）チタニウム等）；
オニウム塩（例えば、ビス（４−ｔ−ブチルフェニル）ヨードニウムトシレート、トリフェニルスルホニウムトシレート等）；
オキシムエステル化合物（例えば、１−（４−フェニルチオフェニル）−１，２−オクタンジオン−２−（Ｏ−ベンゾイルオキシム）、１−［９−エチル−６−（２−メチルベンゾイル）−９Ｈ−カルバゾール−３−イル］−エタノン−１−（Ｏ−アセチルオキシム）等）。
【０１０７】
中でも、光重合開始剤としてはアセトフェノン化合物、ホスフィンオキシド化合物、メタロセン化合物、及び、ロフィンダイマー化合物よりなる群から選ばれた光重合開始剤であることが好ましく、アセトフェノン化合物、及び、ホスフィンオキシド化合物よりなる群から選ばれた光重合開始剤であることが特に好ましい。
人工爪組成物中における光重合開始剤の含有量としては、人工爪組成物の総質量に対して、０．１〜２０質量％であることが好ましく、０．５〜１５質量％であることがより好ましく、１〜１０質量％であることが更に好ましい。上記範囲であると、得られる人工爪の密着性、及び、除去性により優れる。
【０１０８】
−溶剤−
人工爪組成物は、上記（ii）の態様の場合、塗布性の観点から、溶剤を含有してもよいが、安全性や取り扱い性の観点からは、溶剤の含有量は、人工爪組成物の全質量に対し、１０質量％未満であることが好ましく、５質量％未満であることがより好ましく、人工爪組成物が溶剤を含有しないことが特に好ましい。
溶剤としては、公知の溶剤であれば、いずれも好適に使用することができる。例えば、エタノール、イソプロパノール、エチレングリコールモノメチルエーテル、エチレングリコールモノブチルエーテル、プロピレングリコールモノメチルエーテル、ジエチレングリコールモノエチルエーテル、ジプロピレングリコールモノメチルエーテル等のアルコール系溶剤及びこれらのアセテート系溶剤、酢酸エチル、酢酸ブチル等のエステル系溶剤、アセトン、メチルエチルケトン、メチルイソブチルケトン、シクロヘキサノン等のケトン系溶剤、テトラヒドロフラン、メチル−ｔ−ブチルエーテル等のエーテル系溶剤等が挙げられる。ただし、これら例示に限定されるものではない。
【０１０９】
乾燥速度の観点から、溶剤の沸点は、３０〜１３０℃であることが好ましく、３５〜１００℃であることがより好ましく、４０〜９０℃であることが更に好ましく、５０〜８５℃であることが特に好ましい。上記範囲であると、乾燥性及び塗布性に優れる。
【０１１０】
溶剤は、１種単独で含有していても、２種以上を併用していてもよい。
溶剤としては、アルコール系溶剤及び／又はケトン系溶剤を含むことが好ましく、アルコール系溶剤及びケトン系溶剤を含むことがより好ましい。
人工爪組成物は、上記（i）の態様の場合には、溶剤を含有することが好ましく、塗布性、得られる人工爪の除去性及び密着性の観点からは、溶剤の含有量は、人工爪組成物の全質量に対し、１〜９０質量％であることが好ましく、５〜８０質量％であることがより好ましく、１０〜８０質量％であることが更に好ましく、１５〜５０質量％であることが特に好ましい。
【０１１１】
−その他の成分−
人工爪組成物は、上記成分以外のその他の成分として、一般に人工爪組成物中に配合されうる添加成分を、本発明効果を損なわない範囲内において任意に配合することができる。このような添加成分としては、例えば、消泡剤、緩衝剤、キレート化剤、分散剤、染料、充填剤、顔料、防腐剤、樹脂粉末（例えば、ポリ（メタ）アクリル酸等）、無機粉末（例えば、シリカゲル等）、増粘剤、湿潤剤等が挙げられる。ただし、これら例示に限定されるものではない。
なお、これらの任意成分は、予め人工爪組成物に配合してもよいが、美容施術の際に、人工爪組成物にその都度必要な成分を必要な量配合してもよい。
【０１１２】
また、人工爪組成物における各成分の配合量は、特に限定されるものではないが、質量比で、成分ａ／重合性化合物／重合開始剤／溶剤／その他の成分＝１０〜９０／５〜８５／０．５〜１２／０〜５０／０〜４０の範囲であることが好ましい。上記範囲であると、塗布性により優れ、また、得られる人工爪の除去性及び光沢により優れる。
【０１１３】
〔（iii）の態様〕
−成分ｂ：アミノ基を有するモノマー−
本発明において、上記（iii）の態様の場合には、人工爪組成物はアミノ基を有するモノマー（成分ｂ）を含有する。アミノ基を有するモノマーとしては、エチレン性不飽和基と、アミノ基とを有する化合物であれば特に限定なく使用することができる。
エチレン性不飽和基とは、ＣＨ2＝Ｃ（Ｒ）−で表される基が好ましい。ここで、Ｒは、水素原子又は低級アルキル基（炭素数Ｃ１〜４）を表す。Ｒとしては水素原子又はメチル基が好ましい。
エチレン性不飽和基は、（メタ）アクリロイル基又は（メタ）アクリルアミド基であることが好ましい。
【０１１４】
成分ｂが有するアミノ基は、第１級アミノ基、第２級アミノ基及び第３級アミノ基のいずれであってもよい。
第１級アミノ基は−ＮＨ2で示される基であり、第２級アミノ基は−ＮＨ−で示される基である。なお、分子末端にある−ＣＯＮＨ2は、第１級アミノ基に含めるものとする。ただし、第１級アミノ基はメチレン炭素原子に隣接することが好ましい。第１級アミノ基、第２級アミノ基及び第３級アミノ基は、分子内に少なくとも１つあればよいが、２以上含まれていてもよい。
成分ｂは、その分子内のエチレン性不飽和基が付加重合性を有することが好ましく、ラジカル重合性を有することが好ましい。この化合物は、低分子であっても、オリゴマーであってもよい。
アミノ基を有するエチレン性不飽和化合物としては、特開２００９−１２６８３３号公報に記載されている化合物が例示され、例えば、第３級アミノ基を有する化合物としては、２−ジメチルアミノエチル（メタ）アクリレート、２−ジメチルアミノメチル（メタ）アクリルアミド、３−ジメチルアミノプロピル（メタ）アクリレート、３−ジメチルアミノプロピル（メタ）アクリルアミド等が例示される。
【０１１５】
成分ｂは、爪との密着性の観点から、第１級アミノ基及び／又は第２級アミノ基を有することが好ましく、第１級アミノ基及び／又は第２級アミノ基を有する成分ｂは、好ましくは、下記に示す、式ｂ−Iで表される化合物及び／又は式ｂ−IIで表される化合物である。
【０１１６】
【化８】
2016060707.tif 000021
【０１１７】
式ｂ−I中、Ｒ11は、水素原子、アルキル基、シクロアルキル基、又は、アリール基を表し、Ｒ12は水素原子又はメチル基を表し、ｐは０〜５０の整数を表し、Ｘ11はアルキレン基、−ＣＯＯ−、−ＣＯＮＨ−、及び、−Ｃ6Ｈ4−よりなる群から選ばれた連結基を表し、Ｙ11は２価の連結基を表し、複数のＹ11は互いに同一でも異なっていてもよく、Ｘ11とＲ11とが結合して環を形成していてもよい。
【０１１８】
【化９】
2016060707.tif 000022
【０１１９】
式ｂ−II中、Ｒ12は水素原子又はメチル基を表し、ｐは０〜５０の整数を表し、Ｘ11はアルキレン基、−ＣＯＯ−、−ＣＯＮＨ−、及び、−Ｃ6Ｈ4−よりなる群から選ばれた連結基を表し、Ｙ11は２価の連結基を表し、複数のＹ11は互いに同一でも異なっていてもよい。
【０１２０】
まず、式ｂ−Iで表される化合物について説明する。
Ｒ11は、水素原子又はアルキル基、シクロアルキル基、又は、アリール基を表す。Ｒ11が採りうるアルキル基としては、炭素数１〜６が好ましく、メチル基、エチル基、イソプロピル基、ｔ−ブチル基、ｎ−ヘキシル基が例示される。Ｒ11が採りうるシクロアルキル基としては、炭素数３〜６が好ましく、シクロペンチル基又はシクロヘキシル基がより好ましい。
アリール基としては、炭素数６〜１２であることが好ましく、フェニル基がより好ましい。
【０１２１】
なお、Ｙ11とＲ11とが結合して環を形成する場合、その環はピペリジン環又はピロリジン環であることが好ましい。
【０１２２】
Ｒ11は、許容される場合には、置換基を有していてもよく、その種類は特に限定されないが、ラジカル重合に対して不活性な基であることが好ましく、水酸基であることがより好ましい。
Ｒ11は、水素原子又は炭素数１〜６のアルキル基であることが好ましく、水素原子又は炭素数１〜３のアルキル基であることがより好ましく、水素原子、メチル基、エチル基又はヒドロキシエチル基であることが特に好ましい。
【０１２３】
Ｒ12は、水素原子又はメチル基を表す。
ｐは、繰り返し数であって、０〜５０の整数を表し、好ましくは０〜３０の整数であり、より好ましくは０〜２０の整数であり、更に好ましくは０〜１０の整数である。
Ｘ11は、アルキレン基、−ＣＯＯ−、−ＣＯＮＨ−、−Ｃ6Ｈ4−よりなる群から選ばれた連結基である。アルキレン基としては、炭素数１〜４であることが好ましく、メチレン基又はエチレン基がより好ましく、メチレン基が特に好ましい。Ｘ11は、アルキレン基、−ＣＯＯ−又は−ＣＯＮＨ−であることが好ましく、−ＣＯＮＨ−であることが特に好ましい。
【０１２４】
Ｙ11は、２価の連結基であって、ｐが２以上である場合には、複数のＹ11は互いに同一でも異なっていてもよい。また、ＹとＲ1とが結合して環を形成していてもよい。Ｙ11は、好ましくは、アルキレン基、アルキレンオキシ基、アルキレンアミノ基、カルボニル基、及び、これらを組み合わせて得られる基を表す。
アルキレン基としては、炭素数１〜１０が好ましく、エチレン基又はプロピレン基がより好ましい。アルキレンオキシ基としては、エチレンオキシ基が好ましい。これらの中でも、Ｙ11は、エチレン基、プロピレン基、エチレンオキシ基、プロピレンオキシ基、又は、ブチレンアミド基であることが特に好ましい。
なお、上記のカルボニル基は、エチレン性不飽和基の炭素と結合して、末端アミド基を形成することが好ましい。
【０１２５】
次に、式ｂ−IIについて説明する。
Ｒ12、Ｘ11、Ｙ11、及びｐは、式ｂ−Iにおける定義と同じであり、好ましい範囲も同じである。
【０１２６】
式ｂ−Iは、ラジカル重合性のエチレン性不飽和基を１つのみ有する単官能の化合物であり、式ｂ−IIはラジカル重合性のエチレン性不飽和基を２つ有する二官能の化合物である。本発明において、式ｂ−I又は式ｂ−IIの化合物を単独で使用するか、又は、式ｂ−Iで表される単官能化合物と、式ｂ−IIで表される二官能化合物とを併用することが好ましい。単官能化合物の使用比率が高いと硬化膜の除去性に優れ、一方、二官能化合物の使用比率が高いと硬化性に優れるので、式ｂ−I及び式ｂ−IIで表される両化合物を適当な比率で配合して、硬化性、密着性、除去性を適宜調節することが好ましい。
なお、式ｂ−I及び式ｂ−IIで表される化合物のアミン価が高いほど、得られる硬化膜の密着性や除去性に優れる。
【０１２７】
また、本発明に係る人工爪組成物の不揮発成分のアミン価は、０．４〜８．５ｍｍｏｌ／ｇであることが好ましく、１．３〜８．５ｍｍｏｌ／ｇであることがより好ましく、１．３〜６．０ｍｍｏｌ／ｇであることが更に好ましい。上記範囲であると、得られる人工爪の除去性及び耐水性により優れる。ここで、「不揮発成分」とは、揮発性の溶媒を含む場合には、それ以外の成分を意味する。
アミン価の測定方法としては、例えば、試料をビーカーにはかりとり、酢酸を加え、撹拌して溶解させて、測定温度を２５℃に調整後、滴定試薬として０．１Ｎ過塩素酸酢酸溶液を用いて、滴定装置で滴定することにより、求めることができる。
なお、アミン価は、滴定した際に消費される過塩素酸の量を、試料（不揮発成分）１ｇ当たりのモル数で表したものである。
【０１２８】
成分ｂは市販品として入手できるか、又は、当業者に公知の方法で合成できる。
【０１２９】
以下に成分ｂの具体例を示すが、これらの具体例に限定されるものではない。
【０１３０】
【化１０】
2016060707.tif 000023
【０１３１】
【化１１】
2016060707.tif 000024
【０１３２】
【化１２】
2016060707.tif 000025
【０１３３】
【化１３】
2016060707.tif 000026
【０１３４】
人工爪組成物中における成分ｂの配合量は、組成物の不揮発成分に対して、５〜８０質量％であることが好ましく、１０〜６０質量％であることがより好ましい。
【０１３５】
−重合開始剤−
本発明において、上記（iii）の態様では、人工爪組成物は光重合開始剤を含有することが好ましい。光重合開始剤としては、上記（ii）の態様において記載した光重合開始剤が例示され、好ましい態様は同様である。
【０１３６】
−ポリマー成分−
本発明において、人工爪組成物は、上記（iii）の態様の場合、被膜形成剤として、ポリマー成分を含有することが好ましい。
ポリマー成分の重量平均分子量は、２，０００以上３００，０００以下であることが好ましく、３，０００以上２００，０００以下がより好ましく、４，０００以上１００，０００以下であることが更に好ましく、５，０００以上５０，０００以下であることが特に好ましい。上記範囲であると、得られる硬化物の密着性、除去性、及び経時安定性に優れる。
ポリマー成分の構造については、特に制限はなく、任意の構造であればよい。例えば、鎖状構造、枝分かれ（分岐）構造、星型構造、架橋構造、網状構造などが挙げられる。
ここで、被膜形成剤とは、基剤上に成膜した場合に、単独で自己支持性のある被膜を形成する材料を意味し、好ましくは、重量平均分子量が５，０００以上のポリマー成分である。
【０１３７】
ポリマー成分の種類は、特に限定されず、アクリル系ポリマー、ウレタン系ポリマー、セルロース系ポリマー、エステル系ポリマー、アミド系ポリマー、ビニル系ポリマー、エーテル系ポリマー、スチレン系ポリマー、カーボネート系ポリマー、ウレア系ポリマー、エチレン系ポリマー、等の公知のポリマーが用いられる。
被膜形成性及び取り扱い性（粘性）の観点から、エーテル系ポリマー、エチレン系ポリマー（特にポリエチレンイミン系ポリマー）、ウレタン系ポリマー、アクリル系ポリマーが好ましく、ウレタン系ポリマー、アクリル系ポリマーが特に好ましく、ウレタン系ポリマーが最も好ましい。
【０１３８】
アクリル系ポリマーとしては、公知のアクリル酸誘導体（例えば、アクリル酸メチル、アクリル酸エチル等のアクリル酸エステル、アクリルアミド、アクリロイルモルホリン等のアクリル酸アミド）、メタクリル酸誘導体（例えば、メタクリル酸メチル、メタクリル酸エチル等のメタクリル酸エステル、メタクリルアミド、メタクリル酸イソプロピルアミド等のメタクリル酸アミド）を重合して得られるポリマーであればいずれも好適に使用することができる。本発明では特に、側鎖に付加重合性の硬化性基（例えば（メタ）アクリル基等）を含むアクリル系ポリマーが好ましく用いられる。ただしこれら例示に限定されるものではない。
【０１３９】
ウレタン系ポリマーとしては、公知のポリイソシアネート化合物（例えば、トリレンジイソシアネート、イソホロンジイソシアネート等）と公知のポリオール化合物（例えば、ブタンジオール、ヘキサンジオール等のアルキレンジオール、ｐ−ヒドロキシスチレン等のアリーレンジオール、ポリエチレングリコール、ポリプロピレングリコール等のポリエーテルジオール、ポリエチレングリコールテレフタレート等のポリエステルジオール、ポリエチレングリコールカーボネート等のポリカーボネートジオール等）からなるポリウレタンであればいずれも好適に使用することができる。ただし、これら例示に限定されるものではない。
【０１４０】
セルロース系ポリマーとしては、カルボキシメチルセルロース、ニトロセルロース、トリアセチルセルロース等の公知のセルロースであれば好適に使用することができる。ただし、これら例示に限定されるものではない。
【０１４１】
エステル系ポリマーとしては、公知のポリカルボン酸化合物（例えば、こはく酸、アジピン酸、フタル酸等）と公知のポリオール化合物からなるポリエステルであればいずれも好適に使用することができる。また、ポリ乳酸等のヒドロキシカルボン酸化合物からなるポリエステルも好適に使用することができる。ただし、これら例示に限定されるものではない。
【０１４２】
アミド系ポリマーとしては、公知のポリカルボン酸化合物と公知のポリアミン化合物（例えば、エチレンジアミン、フェニレンジアミン等）からなるポリアミドであればいずれも好適に使用することができる。また、アミノ酸からなるタンパク質であるポリアミノ酸も好適に使用することができる。ただし、これら例示に限定されるものではない。
【０１４３】
ビニル系ポリマーとしては、公知のビニル化合物（例えば、ビニル酢酸、塩化ビニル、ブタジエン等）を重合して得られるビニル系ポリマーであればいずれも好適に使用することができる。ただし、これら例示に限定されるものではない。
【０１４４】
エーテル系ポリマーとしては、公知のポリオール化合物からなるポリエーテル（例えば、ポリエチレングリコール、ポリプロピレングリコール等）であればいずれも好適に使用することができる。ただし、これら例示に限定されるものではない。
【０１４５】
スチレン系ポリマーとしては、公知のスチレン化合物（例えば、スチレン、４−カルボキシスチレン、４−アセトキシスチレン等）からなるポリスチレンであればいずれも好適に使用することができる。ただし、これら例示に限定されるものではない。
【０１４６】
カーボネート系ポリマーとしては、公知の炭酸誘導体（例えば、ホスゲン、炭酸ジメチル、炭酸ジメチル等）と公知のポリオール化合物からなるポリカーボネートであればいずれも好適に使用することができる。ただしこれら例示に限定されるものではない。
【０１４７】
ウレア系ポリマーとしては、公知のポリイソシアネート化合物と公知のポリアミン化合物からなるポリウレアであればいずれも好適に使用することができる。ただしこれら例示に限定されるものではない。
【０１４８】
ポリマー成分の含有量は、人工爪組成物の不揮発成分の総質量に対して、０〜８０質量％であることが好ましく、２０〜６０質量％であることがより好ましい。
【０１４９】
−アミノ基を有しない重合性化合物−
上記（iii）の態様の場合、成分ｂに加え、アミノ基を有しない重合性化合物を含んでもよい。アミノ基を有しない重合性化合物としては、上記（ii）に態様において重合性化合物として記載した重合性化合物のうち、アミノ基を有しない化合物が例示され、好ましい態様も同様である。
【０１５０】
−その他の成分−
上記（iii）の態様の場合、上記の成分に加え、溶剤を含有してもよい。溶剤としては、上記の（ii）の態様において記載した溶剤が例示され、好ましい態様も同様である。
また、一般に人工爪組成物中に配合されうる添加成分を、本発明効果を損なわない範囲内において任意に配合することができる。このような添加成分としては、例えば、消泡剤、緩衝剤、キレート化剤、分散剤、染料、充填剤、顔料、防腐剤、樹脂粉末（例えば、ポリ（メタ）アクリル酸等）、無機粉末（例えば、シリカゲル等）、増粘剤、湿潤剤等が挙げられる。ただし、これら例示に限定されるものではない。
なお、これらの任意成分は、予め人工爪組成物に配合してもよいが、美容施術の際に、人工爪組成物にその都度必要な成分を必要な量配合してもよい。
【０１５１】
また、上記（iii）の態様の場合、人工爪組成物における各成分の配合量は、特に限定されるものではないが、人工爪組成物中の不揮発成分の質量比で、成分ｂ／光重合開始剤／ポリマー成分／アミノ基を有しない重合性化合物＝５０〜８０／０．０１〜２０／０〜８０／０〜５０の範囲であることが好ましい。ただし、成分ｂ〜アミノ基を有しない重合性化合物の合計を１００質量部とする。上記範囲であると、塗布性により優れ、また、得られる人工爪の除去性及び光沢により優れる。
【０１５２】
〔（iv）の態様〕
本発明において、上記（iv）の態様の場合には、人工爪がアクリル系ポリマー、ウレタン系ポリマー（ウレタンポリマー、ポリウレタンともいう。）、セルロース系ポリマー、エステル系ポリマー、アミド系ポリマー、ビニル系ポリマー、エーテル系ポリマー、スチレン系ポリマー、カーボネート系ポリマー、ウレア系ポリマー及びエチレン系ポリマーよりなる群から選択された少なくとも１つのポリマーを含有する。
被膜形成性及び取り扱い性（粘性）の観点から、エーテル系ポリマー、エチレン系ポリマー（特にポリエチレンイミン系ポリマー）、ウレタン系ポリマー、アクリル系ポリマーが好ましく、ウレタン系ポリマー、アクリル系ポリマーが特に好ましく、密着性の観点からウレタン系ポリマーが最も好ましい。
アクリル系ポリマー、セルロース系ポリマー、エステル系ポリマー、アミド系ポリマー、ビニル系ポリマー、エーテル系ポリマー、スチレン系ポリマー、カーボネート系ポリマー、ウレア系ポリマー及びエチレン系ポリマーについては、上記（iii）の態様において、ポリマー成分として記載した各種ポリマーが例示され、好ましい範囲も同様である。
上記（iv）の態様の場合、人工爪組成物は、重合開始剤及び重合性化合物を更に含有し、露光により硬化する光硬化性人工爪組成物でもよく、また、溶剤を含有し、乾燥により人工爪を形成する所謂マニキュア液用人工爪組成物であってもよい。これらの中でも、光硬化性人工爪組成物であることが好ましい。
【０１５３】
−ウレタンポリマー−
本発明の除去液は、ウレタンポリマー（ポリウレタン）を含有する人工爪の除去に好適であり、ウレタンポリマーを含有する人工爪組成物により形成された人工爪の除去に好適に使用される。
ポリウレタンとしては、公知のポリイソシアネート化合物（例えば、トリレンジイソシアネート、イソホロンジイソシアネート等）と公知のポリオール化合物（例えば、ブタンジオール、ヘキサンジオール等のアルキレンジオール、ｐ−ヒドロキシスチレン等のアリーレンジオール、ポリエチレングリコール、ポリプロピレングリコール等のポリエーテルジオール、ポリエチレングリコールテレフタレート等のポリエステルジオール、ポリエチレングリコールカーボネート等のポリカーボネートジオール等）からなるポリウレタンであればいずれも好適に使用することができる。ただし、これら例示に限定されるものではない。
ポリウレタンとして好適に使用される具体例を以下に示すが、本発明はこれらに限定されるものではない。各モノマー単位の括弧の右下の数字は、モル比を表す。
【０１５４】
【化１４】
2016060707.tif 000027
【０１５５】
（iv）の態様において、人工爪組成物が光硬化性人工爪組成物である場合、重合開始剤及び重合性化合物としては、上記（ii）の態様において記載した重合開始剤及び重合性化合物が好適に使用され、好ましい範囲も同様である。
【０１５６】
本発明において、上記の（i）〜（iv）の態様の中で、（ii）〜（iv）の態様が好ましく、（ii）又は（iii）の態様であることがより好ましく、（ii）の態様であることが更に好ましい。
【０１５７】
（人工爪）
本発明の人工爪は、本発明の人工爪組成物により形成された層を有する人工爪であり、本発明の人工爪組成物を乾燥及び／又は光硬化して形成された層を有する人工爪であることが好ましい。
本発明の人工爪は、マニキュア、ペディキュア等のネイルポリッシュや、ジェルネイルとして好適である。
本発明の人工爪は、少なくとも一部が本発明の人工爪組成物により形成されていればよく、他の層や構造を有していてもよく、人工爪全体が本発明の人工爪組成物により形成されていてもよい。
本発明の人工爪組成物により形成された層は、本発明の人工爪におけるプライマー層、ベース層、カラー層、及び／又は、トップ層のいずれにも好適に用いることができる。
また、本発明の人工爪は、本発明の人工爪組成物により形成された層を１層のみ有していても、２層以上有していてもよい。
中でも、除去性の観点から、本発明の人工爪組成物により形成した少なくとも１層が爪と接している層であることが好ましい。
また、本発明の人工爪における本発明の人工爪組成物により形成された層の厚さは、特に制限はないが、１０〜２，０００μｍであることが好ましく、２０〜１，５００μｍであることがより好ましく、２０〜１，０００μｍが更に好ましい。
【０１５８】
（人工爪の形成方法）
本発明において、人工爪の形成方法は、人工爪組成物を用いて人工爪を形成する方法であれば、特に制限はないが、人工爪組成物をヒト若しくは動物の爪上、又は、他の人工爪上に塗布し塗布膜を形成する工程、並びに、上記塗布膜を乾燥及び／又は露光して人工爪を形成する工程、を含む方法であることが好ましい。
人工爪組成物を人工爪として形成するには、乾燥又は露光のいずれかの形成方法を好適に選択することができる。
また、人工爪組成物は、ポリマーと、重合性化合物と、光重合開始剤とを少なくとも含むか、又は、ポリマーと溶剤とを少なくとも含むことが好ましい。
更に、除去性の観点からは、人工爪組成物は、アミノ基を有する化合物を少なくとも含むことが好ましい。
また、人工爪組成物により形成された層の厚さ（人工爪の厚さ）は、特に制限はないが、１０〜２，０００μｍであることが好ましく、２０〜１，５００μｍであることがより好ましく、２０〜１，０００μｍが更に好ましい。
【０１５９】
＜塗布工程＞
人工爪の形成方法は、人工爪組成物をヒト若しくは動物の爪上、又は、他の人工爪上に塗布し塗布膜を形成する工程（塗布工程）を含むことが好ましい。
他の人工爪は、人工爪に用いられる基材であれば、特に制限はなく、例えば、樹脂基材が挙げられる。
塗布方法としては、特に制限はなく、公知の方法により行えばよいが、刷毛や筆等を使用して塗布する方法が好ましく挙げられる。また、スプレー塗布やインクジェット塗布を行ってもよい。
塗布膜の厚さについても、特に制限はなく、得られる人工爪における所望の厚さを考慮して、塗布厚を適宜調整すればよい。
【０１６０】
＜乾燥又は露光工程＞
人工爪の形成方法は、上記塗布膜を乾燥及び／又は露光して人工爪を形成する工程（乾燥又は露光工程）を含むことが好ましい。
【０１６１】
−乾燥工程−
乾燥により人工爪を形成する場合、使用する人工爪組成物は、溶剤を含有していることが好ましい。
乾燥方法としては、特に制限はなく、公知の方法により行えばよい。
具体的には、例えば、室温（例えば、１０〜３０℃）にて放置乾燥する方法、気流下において放置乾燥する方法、加熱乾燥する方法、及び、これらを組み合わせた方法が好ましく挙げられる。加熱方法としては、特に制限はないが、室温より高い温度の雰囲気下に放置する方法、加熱気流下に放置する方法、ヒーターや赤外線ランプ（ＩＲランプ）等の加熱手段により加熱する方法が例示できる。
乾燥時間としては、特に制限はなく、人工爪組成物の組成や、乾燥方法、塗布厚によって適宜調整すればよいが、簡便性及びセルフレベリングによる平滑性や光沢性付与の観点から、１０秒〜２０分であることが好ましく、１５秒〜１０分であることがより好ましく、３０秒〜５分であることが更に好ましく、３０秒〜２分であることが特に好ましい。
【０１６２】
−露光工程−
露光により人工爪を形成する場合、使用する人工爪組成物は、重合性化合物、及び、光重合開始剤を含有していることが好ましい。
また、人工爪組成物が、重合性化合物及び光重合開始剤に加え、溶剤を含有している場合、露光を行う前に、乾燥を行うことが好ましい。
露光に使用する光としては、紫外線、可視光線などが挙げられ、硬化感度及び装置の入手容易性の観点から、紫外線が特に好ましい。
露光手段としては、特に制限はなく、公知の露光手段を用いることができるが、例えば、水銀ランプ及びメタルハライドランプ等の紫外線ランプ（ＵＶランプ）、発光ダイオード（ＬＥＤ）、レーザーダイオード（ＬＤ）等が挙げられる。
露光時間としては、特に制限はないが、紫外線ランプであれば２秒〜５分が好ましく、５秒〜３分がより好ましく、１０秒〜２分が更に好ましい。また、露光は、間歇的に行っても、連続的に行ってもよいし、パルス光により行ってもよく、任意の方法で露光すればよい。
【０１６３】
人工爪の形成方法は、得られる人工爪の光沢や美観、また、露光を行った場合は未硬化成分の除去の観点から、乾燥又は露光工程の後、得られた人工爪の表面を洗浄又は拭き取る工程を含んでいてもよい。
洗浄又は拭き取り方法としては、エタノール等の溶剤を含ませたワイプシートやスポンジワイプ等の拭き取り基材により拭き取る方法、エタノール等の溶剤や水により洗浄する方法が例示できる。
また、洗浄又は拭き取りに使用する溶剤としては、得られた人工爪を溶解しない溶剤であることが好ましい。
また、人工爪の形成方法は、露光を行う場合、塗布工程の前に、ヒト若しくは動物の爪、又は、他の人工爪の表面を粗面化する工程を含むことが好ましい。上記態様であると、露光にして得られる人工爪（ジェルネイル）の密着性及び耐久性に優れる。
爪表面の粗面化方法としては、特に制限はなく、公知の方法により行うことができる。例えば、ファイル等の爪用やすりにより粗面化を行う方法が好ましく挙げられる。
また、人工爪の形成方法は、その他、公知の工程を含んでいてもよい。
【０１６４】
（人工爪の変色方法）
本発明の人工爪組成物を用いて形成される人工爪は、顕色剤を含有する液体組成物を接触させることで人工爪を変色させることができる。
本発明の人工爪の変色方法は、本発明の人工爪組成物より形成した人工爪を、顕色剤を含む液体組成物に接触させて、上記人工爪を変色させる工程、を含む。
本発明の人工爪に上記液体組成物を接触させる方法は、特に限定されるものではなく、人工爪を該液体組成物に直接浸漬してもよく、上記液体組成物を湿らせたコットン等で人工爪を包んでもよく、筆やスポイトなどによって任意の形状に塗りつけてもよく、噴霧器やシャワーによって吹き付けてもよい。ただし、これら例示に限定されるものではない。
【０１６５】
＜顕色剤を含有する液体組成物＞
上記液体組成物は、顕色剤を含有していれば、特に限定されず、顕色剤の原液又は溶液の形態であることが好ましく、必要に応じて、水、後述する有機溶剤、増粘剤、保湿剤、香料、染料、界面活性剤等を配合してもよい。
【０１６６】
＜顕色剤＞
顕色剤としては、上述の呈色剤を変色させる化合物であれば特に限定されないが、公知の有機酸、無機酸、その他の電子受容性化合物等が挙げられる。中でも、安全性の観点から、有機酸が好ましく、カルボン酸がより好ましい。
有機酸の具体例としては、ギ酸、酢酸、プロピオン酸、酪酸、吉草酸、カプロン酸、エナント酸、カプリル酸、ペラルゴン酸、カプリン酸、ラウリン酸、ミリスチン酸、パルミチン酸、マルガリン酸、ステアリン酸、グリコール酸、乳酸、タルトロン酸、グリセリン酸、ヒドロキシ酪酸、２−ヒドロキシ酪酸、３−ヒドロキシ酪酸、γ―ヒドロキシ酪酸、リンゴ酸、酒石酸、シトラマル酸、クエン酸、ロイシン酸、メパロン酸、パントイン酸、リシノール酸、セレブロン酸、キナ酸、シキミ酸、サリチル酸、パニリン酸、シリング酸、レソルシル酸、プロトカテク酸、ゲンチジン酸、没食子酸、マンデル酸、ベンジル酸、アトロラクチン酸、メリロト酸、フロレト酸、クマル酸、ウンベル酸、コーヒー酸、フェラル酸、シナビン酸などが挙げられるが、この限りではない。
顕色剤としては、化粧品で使用されているカルボン酸が特に好ましい。具体例としては、酢酸、ギ酸、プロピオン酸、グリコール酸、クエン酸、乳酸、リンゴ酸、アミノ酸類などが挙げられるが、この限りではない。
これらの中でも、クエン酸、グリコール酸、リンゴ酸、酢酸が特に好適である。
その他の電子受容性化合物としては、フェノール誘導体、サリチル酸誘導体、芳香族カルボン酸の金属塩、酸性白土、ベントナイト、ノボラック樹脂、金属処理ノボラック樹脂、金属錯体などが挙げられる。これらの例は、特公昭４０−９３０９号、特公昭４５−１４０３９号、特開昭５２−１４０４８３号、特開昭４８−５１５１０号、特開昭５７−２１０８８６号、特開昭５８−８７０８９号、特開昭５９−１１２８６号、特開昭６０−１７６７９５号、特開昭６１−９５９８８号、特開昭６３−３０１８０６号等の各公報に記載された化合物が挙げられる。
【０１６７】
顕色剤は、１種単独で使用しても、２種以上を併用してもよい。
上記液体組成物における顕色剤の含有量は、０．０５〜５０質量％が好ましく、０．１〜３０質量％がより好ましく、０．５〜２５質量％が更に好ましい。
【０１６８】
（人工爪の除去方法）
本発明の人工爪の除去方法は、本発明の人工爪組成物より形成した人工爪を、除去液に接触させて、上記人工爪を除去する工程（除去工程）を含み、本発明の人工爪組成物より形成した人工爪を、顕色剤を含む液体組成物（除去液）に接触させて、上記人工爪を除去する工程、を含むことが好ましい。
本発明において、除去液としては、特に限定されず、人工爪を溶解及び／又は膨潤等させることで、爪と人工爪との接着力を弱める能力を有していればよく、使用する人工爪に応じて、適宜選択すればよい。
除去液としては、顕色剤を含む液体組成物であることが好ましい。顕色剤を含むことにより、液体組成物（除去液）の人工爪への浸透状況が目視で明瞭に確認でき、除去時間を短縮でき、また、除去がより簡便になる。
除去液に用いる顕色剤としては、上述した顕色剤を好適に用いることができる。
除去液としては、有機溶剤又は水溶液が好ましく例示される。
以下、それぞれについて説明する。
【０１６９】
＜有機溶剤＞
有機溶剤として、従来人工爪の除去に使用されてきた有機溶剤を適宜選択して使用すればよく、特に限定されない。
有機溶剤としては、アセトン、エタノール、ｎ−プロピルアルコール、ｉ−プロピルアルコール、ベンジルアルコール、酢酸エチル、酢酸ブチル、酢酸アミル、乳酸エチル、乳酸ブチル、トルエン、メチルエチルケトン、酢酸イソブチル、酢酸プロピル、酢酸イソプロピル、プロピルアルコール、グリセリン、プロピレングリコール、１，３−ブチレングリコール、ポリエチレングリコール、ソルビトール等の多価アルコール、エチレングリコールモノエチルエーテル、エチレングリコールモノブチルエーテル、ジエチレングリコールモノメチルエーテル、ジエチレングリコールモノエチルエーテル、エチレングリコールモノメチルエーテル、エチレングリコールジメチルエーテル、ジエチレングリコールジメチルエーテル、エチレングリコールメチルエーテルアセテート、メチレングリコールエチルエーテルアセテート、γ−ブチロラクトン、Ｎ−メチルピロリドン、エチレンカーボネート、ポリオキシプロピレンブチルエーテル、エチレンカーボネート、プロピレンカーボネート、ブチレンカーボネート等が挙げられる。
これらの中でも、有機溶剤としては、アセトン、酢酸エチル、イソプロピルアルコール、ベンジルアルコール、エタノールが好ましく、アセトンが特に好ましい。
【０１７０】
本発明において、液体組成物（除去液）には、必要に応じて、水、増粘剤、保湿剤、香料、染料、界面活性剤等を配合してもよい。
【０１７１】
〔増粘剤〕
増粘剤としては、例えば、ヒドロキシプロピルセルロース、ヒドロキシエチルセルロース、カルボキシビニルポリマー、アラビアガム、カラギーナン、カラヤガム、トラガカントガム、キャロブガム、クインスシード、カゼイン、デキストリン、ゼラチン、ペクチン酸ナトリウム、アラギン酸ナトリウム、メチルセルロース、エチルセルロース、カルボキシメチルセルロース（ＣＭＣ）、ポリアクリル酸ナトリウム、グアガム、タマリントガム、ジアルキルジメチルアンモニウム硫酸セルロース、キサンタンガム等が挙げられる。
増粘剤の配合量は、増粘剤固形分として、除去液の総質量に対し、０．５〜５質量％が好ましく、２〜４質量％がより好ましい。０．５質量％以上であると充分な増粘効果が得られ、５質量％以下であると、使用後にベタつき感がない。
【０１７２】
〔保湿剤〕
本発明において、除去液に保湿剤を添加してもよい。保湿剤（油分）を添加することにより、爪や皮膚へのダメージをより低減できる。
保湿剤としては、例えば、流動パラフィン等の炭化水素化合物、オリーブ油、ひまし油、アーモンド油、スクワラン、ホホバオイル、シリコーン系油分、脂肪酸エステル等が挙げられる。
【０１７３】
〔界面活性剤〕
上記除去液は、人工爪の溶解又は分散を促進させるため、界面活性剤を含有していてもよい。界面活性剤としては、アニオン系、カチオン系、両性イオン系、非イオン系の界面活性剤を使用することができる。これら界面活性剤は特に限定されず、従来公知のものを使用することができる。
【０１７４】
アニオン系界面活性剤の例は、アリフェート類（ａｌｉｐｈａｔｅｓ）、アビエテート類（ａｂｉｅｔａｔｅｓ）、ヒドロキシアルカンスルホネート類、アルカンスルホネート類、ジアルキルスルホスクシネート類、直鎖状アルキルベンゼンスルホネート類、分枝鎖状アルキルベンゼンスルホネート類、アルキルナフタレンスルホネート類、アルキルフェノキシポリオキシエチレンプロピルスルホネート類、ポリオキシエチレンアルキルスルホフェニルエーテル類の塩類、Ｎ−メチル−Ｎ−オレイルアミノエタンスルホン酸ナトリウム、Ｎ−アルキルスルホ琥珀酸モノアミド二ナトリウム、石油スルホネート類、硫酸化されたひまし油、硫酸化された牛脂油、脂肪族アルキルエステル類の硫酸エステル類の塩類、アルキル硫酸エステル類の塩類、ポリオキシエチレンアルキルエーテル類の硫酸エステル類、脂肪族モノグリセリド類の硫酸エステル類の塩類、ポリオキシエチレンアルキルフェニルエーテル類の硫酸エステル類の塩類、ポリオキシエチレンスチリルフェニルエーテル類の硫酸エステル類の塩類、アルキル燐酸エステル類の塩類、ポリオキシエチレンアルキルエーテル類の燐酸エステル類の塩類、ポリオキシエチレンアルキルフェニルエーテル類の燐酸エステル類の塩類、スチレン無水マレイン酸共重合体の部分的に鹸化された化合物、オレフィン−無水マレイン酸共重合体の部分的に鹸化された化合物、及び、ナフタレンスルホネートホルマリン縮合体が挙げられる。
【０１７５】
カチオン系界面活性剤の例としては、アルキルアミン塩類、第四級アンモニウム塩類、ポリオキシエチレンアルキルアミン塩類、ポリエチレンポリアミン誘導体が挙げられる。
【０１７６】
非イオン系界面活性剤の例としては、ポリオキシエチレンアルキルエーテル類、アリール基がフェニル基、ナフチル基又は芳香族複素環式基でありうるポリオキシエチレンアルキルアリールエーテル類、ポリオキシエチレンポリスチリルフェニルエーテル類、ポリオキシエチレンポリオキシプロピレンアルキルエーテル類、ポリオキシエチレンポリオキシプロピレンブロック重合体、グリセリン脂肪族酸類の部分的エステル類、ソルビタン脂肪族酸の部分的エステル類、ペンタエリトリトール脂肪族酸の部分的エステル類、プロピレングリコールモノ脂肪族エステル類、スクロース脂肪族酸類の部分的エステル類、ポリオキシエチレンソルビタン脂肪族酸の部分的エステル類、ポリオキシエチレンソルビトール脂肪族酸類の部分的エステル類、ポリエチレングリコール脂肪族エステル類、ポリ−グリセリン脂肪族酸類の部分的エステル類、ポリオキシエチレン化されたひまし油類、ポリオキシエチレングリセリン脂肪族酸類の部分的エステル類、脂肪族ジエタノールアミド類、Ｎ，Ｎ−ビス−２−ヒドロキシアルキルアミン類、ポリオキシエチレンアルキルアミン類、トリエタノールアミン脂肪族エステル類、及び、トリアルキルアミンオキシド類が挙げられる。
更に、フッ素系若しくはシリコーン系のアニオン系又は非イオン系界面活性剤も同様に使用できる。
【０１７７】
両性イオン系界面活性剤の例としては、アルキルジメチルアミンオキシドなどのアミンオキシド系、アルキルベタインなどのベタイン系、アルキルアミノ脂肪酸ナトリウムなどのアミノ酸系が挙げられる。特に、置換基を有してもよいアルキルジメチルアミンオキシド、置換基を有してもよいアルキルカルボキシベタイン、置換基を有してもよいアルキルスルホベタインが好ましく用いられる。
【０１７８】
界面活性剤は、１種単独で使用しても、２種以上を組み合わせて使用してもよい。
界面活性剤の添加量は、特に限定されないが、除去液の全質量に対し、０．０１〜３０質量％であることが好ましく、０．０５〜２０質量％であることがより好ましい。
【０１７９】
＜酸性水溶液＞
本発明において、人工爪組成物は、従来の除去液であるアセトン等の有機溶剤でも除去可能であるが、除去液として、酸性水溶液を用い、より安全に皮膚・爪に負担を与えずに除去してもよい。本発明で好適に用いられる除去液は、酸性にするための有機・無機酸成分、水、任意に安定剤、任意に界面活性剤からなることが好ましい。以下に好ましい除去液の態様について記載する。
なお、除去液として酸性水溶液を使用する場合には、人工爪組成物中にアミノ基を有する化合物を含有することが好ましく、アミノ基を有するポリマーを含有することが更に好ましい。
【０１８０】
〔有機・無機酸成分〕
上記酸性水溶液には、水溶液を酸性にするためには公知の無機酸（リン酸、塩酸等）や有機酸を使用することができる。酸性水溶液に使用する酸成分としては、一般に食品や食品添加物に含まれている有機酸を用いることが好ましい。好ましい有機酸としてはクエン酸、グルコン酸、乳酸、リンゴ酸、アミノ酸類（アスパラギン酸、グルタミン酸等）、炭酸などが挙げられる。
また、ｐＨが経時や液の希釈・濃縮などによる外部因子によって変動を起こさないようにするため、酸塩を添加して緩衝液にすることが好ましい。緩衝液にするためには、上記の酸の塩、好ましくはナトリウム塩（クエン酸ナトリウム、グルコン酸ナトリウム、炭酸ナトリウム、リン酸二ナトリウム）を、酸と共存する方法が挙げられるが、特に限定されるものではない。
【０１８１】
〔水、及び、ｐＨ〕
本発明に使用する水は、特に制限はなく、水道水、蒸留水、イオン交換水等を用いることができる。
上記除去液中の水の含有量は、特に制限はないが、除去液の全質量に対し、５０〜９９．５質量％であることが好ましく、７０〜９９質量％であることがより好ましく、９０〜９９質量％であることが更に好ましい。
また、除去液は、コストや運搬性、保管性の観点から、濃縮液としてもよく、使用する際に当該濃縮液を水等により希釈して除去液とする実施形態であってもよい。
酸性水溶液のｐＨは、本発明の人工爪に含まれるアミノ基を有するポリマーをイオン化する能力、すなわち除去性の観点から、５．０以下であることが好ましく、４．０以下であることがより好ましく、３．０以下であることが更に好ましい。また、除去液のｐＨは、皮膚・爪への安全性の観点から、１．０以上であることが好ましく、２．０以上であることがより好ましい。
また、ｐＨが経時や液の希釈・濃縮などによる外部因子によって変動を起こさないようにするため、酸塩を添加して緩衝液にすることが好ましい。緩衝液にするためには、上記の酸の塩、好ましくはナトリウム塩（クエン酸ナトリウム、グルコン酸ナトリウム、炭酸ナトリウム、リン酸二ナトリウム）を、酸と共存する方法が挙げられるが、特に限定されるものではない。
【０１８２】
〔安定剤〕
本発明に用いられる除去液、特に酸性水溶液は、任意に安定剤を含有していてもよい。安定剤の添加によって、経時による液の着色、腐食・カビの発生などを抑えることができる。安定剤は特に限定されず、公知の工業用防腐剤、食品防腐剤、医薬品防腐剤、酸化防止剤・光安定剤等を使用することができる。中でも、安定剤としては、パラオキシ安息香酸エステル化合物が好ましい。
安定剤の添加量としては、特に制限はなく、除去液の全質量に対し、０．００１〜１０質量％であることが好ましく、０．００５〜５質量％であることがより好ましく、０．０１〜２質量％であることが更に好ましい。
【０１８３】
〔水溶性有機溶剤〕
また、上記酸性水溶液には除去された人工爪が溶解・分散していく。これら除去された人工爪の高濃度化により起こる、人工爪溶解物の析出、再付着や除去性の低下を防ぐ目的で、任意に水溶性有機溶剤を添加してもよい。添加する水溶性有機溶剤は、酸性水溶液と混和する溶剤であれば特に限定なく使用することができるが、具体的にはイソプロピルアルコール、ベンジルアルコール、エタノールなどが挙げられる。
水溶性有機溶剤の添加量としては、特に制限はなく、酸性水溶液の全質量に対し、０．１〜２０質量％であることが好ましく、０．１〜１０質量％であることがより好ましい。
【０１８４】
また、酸性水溶液に対して、上述した界面活性剤、増粘剤、保湿剤、香料、染料等を配合してもよい。
【０１８５】
上記除去工程における除去液の温度は、特に限定されないが、指への負担が少なく、また、取り扱いが容易である観点から、５℃以上５０℃以下であることが好ましく、１０℃以上４０℃以下であることがより好ましい。除去液を温める場合には、浸漬方法の場合には、浸漬する除去液を湯煎等で温めてもよく、また、除去液を入れた容器をホットプレート上に載置して温めてもよい。
【０１８６】
本発明の人工爪の除去方法に用いる除去液は、皮膚・爪への負担を与えずに安全に除去可能な観点で、酸性水溶液であることが好ましい。
【０１８７】
本発明の人工爪に除去液を接触させる方法は、特に限定されるものではなく、人工爪を直接除去液に浸漬してもよく、除去液を湿らせたコットン等で人工爪を包んでもよく、噴霧器やシャワーによって吹き付けてもよい。ただし、これら例示に限定されるものではない。
また、本発明の人工爪の除去方法は、上記除去工程の前に、人工爪表面及び／又は先端に傷をつける工程を含むことが好ましい。傷を付ける方法としては、特に制限はないが、ファイル等の爪用やすりを好適に用いることができる。
【０１８８】
除去方法の好ましい具体例を以下に示す。すなわち、任意に人工爪表面及び／又は先端を爪用やすりで擦って傷をつけた後、除去液に浸漬し、１〜５分程度そのまま放置して人工爪の溶解性を変化させた後に人工爪を布若しくは不織布などにより拭き取り、へら状若しくはスティック状の器具による押し剥がし、又は、毛抜きやピンセット等による摘み上げ等によって指先や爪に負担をかけることなく、極めて容易かつ安全に剥がすことができる。
【０１８９】
なお、上記方法において浸漬しながら、拭き取り、押し剥がし、摘み上げ等をすることも可能であり、より早く除去することが可能になる。また、超音波や振動などを与えることで拭き取り・剥離を促進してもよい。
また、本発明の人工爪の除去方法は、その他、公知の工程を含んでいてもよい。
【０１９０】
（ネイルアートキット）
本発明のネイルアートキットは、本発明の人工爪組成物と、顕色剤を含有する液体組成物と、を含む。
本発明のネイルアートキットにおける本発明の人工爪組成物の好ましい態様は、上述したものと同様である。
また、本発明のネイルアートキットは、上記人工爪組成物及び顕色剤を含有する液体組成物以外に、任意の品を含んでいてもよい。
例えば、カラー用又はトップ用等の人工爪組成物、ファイル等の爪用やすり、人工爪組成物を塗布するための平筆等の筆や刷毛、ＵＶライト等の露光装置、拭き取り又は洗浄用液、除去液、拭き取り用ワイプ、ネイルブラシ、ダストブラシ、爪の長さ出しに使用するネイルフォーム、アクリル製、ガラス製、金属製又は天然石製等の装飾用ストーン、ネイルシール、グリッターやホログラム等の装飾用パウダー、カッター、へら、スティック、爪同士の接触を防ぐため指の間隔を広げるセパレーター等が挙げられるが、これらに制限されない。
【実施例】
【０１９１】
以下実施例により本発明を更に具体的に説明するが、本発明はこれらの実施例における形態に限定されるものではない。なお、特に断りのない限り、「部」、及び「％」は質量基準である。
【０１９２】
＜人工爪組成物の調製＞
下記表１３に示す各成分を均一に混合して人工爪組成物Ｊ−１〜Ｊ−１１を得た。なお、表１３における各数値の単位は、質量部である。
【０１９３】
【表１３】
2016060707.tif 000028
【０１９４】
人工爪組成物に使用した各試薬の詳細は、以下の通りである。
【０１９５】
＜合成例１＞
３口フラスコに還流管を付け、メチルエチルケトン３００部を入れ、窒素気流下で６５℃を維持した。次にジメチルアミノエチルメタクリレート７８．５部（和光純薬工業（株）製）、ｎ−ブチルメタクリレート７１部（和光純薬工業（株）製）、ジメチル２，２’−アゾビス（２−メチルプロピオネート）４．６部（和光純薬工業（株）製）、メチルエチルケトン４００部の混合液を３時間かけて滴下した。滴下終了後にジメチル２，２’−アゾビス（２−メチルプロピオネート）４．６部（和光純薬工業（株）製）を添加し、更に７０℃で２時間加熱した。得られた反応液を減圧留去することで８０質量％のＰ−１の溶液を得た。ゲルパーミネーションクロマトグラフィーで測定したＰ−１の重量平均分子量は３３，０００であった。
【０１９６】
＜合成例２＞
３口フラスコに、ポリエチレングリコール８８．９７部（和光純薬工業（株）製、平均分子量２，０００）、テトラヒドロフラン３９９．９部（和光純薬工業（株）製）を入れ、撹拌し、５０℃に保持した。４−トリレンジイソシアネート８．１３部（東京化成工業（株）製）を添加し、更に、ネオスタンＵ−６００  ０．１部（無機ビスマス触媒、日東化成（株）製）を添加した。５０℃で撹拌し、ゲルパーミエーションクロマトグラフィー（ＧＰＣ）で分子量を追跡し、目的の分子量に到達した時点で２−ヒドロキシエチルメタクリレート２．８９部（東京化成工業（株）製）を添加し、５０℃で更に１時間撹拌した。室温まで放冷した後、反応液を水に滴下し、沈殿物を取り出し、乾燥させた。ＧＰＣで測定したＰ−２の重量平均分子量は３０，０００であった。
【０１９７】
＜合成例３＞
原料及びその使用量を変更し、分子量調整のために触媒量や反応温度、反応時間を適宜変更した以外は、合成例２と同様な方法により、Ｐ−３を得た。＊は主鎖末端への結合位置を表す。各構成単位の括弧の右下の数字はモル比を表す。アルキレンオキシドにおける括弧の右下のｎは、ポリエチレングリコール（平均分子量２，０００）を原料として用いたことを表す。３−（ジメチルアミノ）−１，２−プロパンジオールは和光純薬工業（株）製のものを用いた。
【０１９８】
＜合成例４＞
Ｎ，Ｎ−ジ−ｎ−プロピル−Ｎ’−アセチル−ｍ−フェニレンジアミン２３．４ｇと（１−ｎ−オクチル−２−メチルインドール−３−イル）（３−カルボキシピリジン−２−イル）ケトン３０．８ｇを無水酢酸３８ｍｌ中、５０〜５５℃で３〜４時間撹拌した。この反応溶液を１０℃に冷却し、析出した結晶をろ過した。得られた結晶を酢酸エチル−エタノールにより再結晶し、化合物ＲＤ−１を淡黄色結晶として３６．７ｇ得た。
以下に1Ｈ−ＮＭＲにより得たピークデータを示す。下記ピークの化学シフトδ値は、基準物質であるテトラメチルシラン（ＴＭＳ）からのδ値を示し、かっこ内にはそのピークにおけるプロトン数及びシングレット、ダブレット等のピーク形状を示す。この結果より、この化合物の構造が確認された。
1Ｈ−ＮＭＲ（ＣＤＣｌ3）：δ（ＴＭＳ，ｐｐｍ）＝０．９９（９Ｈ，ｍ），１．２２−１．２７（１２Ｈ，ｍ），１．５８（３Ｈ，ｓ），１．６１（４Ｈ，ｍ），２．００（３Ｈ，ｓ），３．２２（４Ｈ，ｍ），３．９８（２Ｈ，ｔ），６．００（１Ｈ，ｄ），６．４０（１Ｈ，ｄｄ），６．７８（１Ｈ，ｔ），７．０５（２Ｈ，ｍ），７．２３（１Ｈ，ｄ），７．４４（１Ｈ，ｄ），７．５７（１Ｈ，ｄｄ），８．３０（１Ｈ，ｄｄ），８．８５（１Ｈ，ｄｄ），９．４２（１Ｈ，ｂｒ−ｓ）
【０１９９】
【表１４】
2016060707.tif 000029
【０２００】
イソボルニルメタクリレート（東京化成工業（株）製）
２−ヒドロキシエチルメタクリレート（東京化成工業（株）製）
２−ヒドロキシプロピルメタクリレート（東京化成工業（株）製）
２−ジメチルアミノエチルメタクリレート（共栄社化学（株）製）
ジフェニル（２，４，６−トリメチルベンゾイル）ホスフィンオキシド（和光純薬工業（株）製）
１−ヒドロキシシクロヘキシルフェニルケトン（東京化成工業（株）製）
メチルエチルケトン（東京化成工業（株）製）
イソプロパノール（東京化成工業（株）製）
酢酸ｔ−ブチル（ハイケム（株）製）
Ｂｌｕｅ−６３（酸により発色する呈色剤、山本化成（株）製）
【０２０１】
＜人工爪の形成１＞
プラスチック製の爪型チップに、人工爪組成物Ｊ−１又はＪ−２をそれぞれ、１００μｍの厚さになるように塗布し、塗布後、１分間自然乾燥させた。その後、エタノールで表面を拭き取った。形成した人工爪を目視及び指触で観察したところ、完全に固化していた。
【０２０２】
＜人工爪の形成２＞
プラスチック製の爪型チップに、人工爪組成物Ｊ−３〜Ｊ−１１をそれぞれ、１００μｍの厚さになるように塗布し、紫外線ランプ（３６Ｗ）を２分間照射した。その後、エタノールで表面を拭き取った。形成した人工爪を目視及び指触で観察したところ、完全に固化していた。
【０２０３】
＜人工爪の評価１＞
得られた人工爪の色味の観察を行った（色味）。また、人工爪をクエン酸水溶液（２５質量％若しくは５０質量％）又は酢酸水溶液（２５質量％）に浸漬した時の色変化を観察した（発色性）。更に、酸水溶液浸漬後の人工爪を取り出し、ウッドスティックにて人工爪を押し剥がした時の様子を観察した（除去性）。
【０２０４】
＜＜色味＞＞
−評価基準−
Ａ：無色透明であった。
Ｂ：薄い着色が認められた。
Ｃ：濃い着色が認められた。
Ａであれば、実用上問題がない。Ｂ及びＣであると、実用上問題が生じる。
【０２０５】
＜＜発色性＞＞
−評価基準−
Ａ：液浸漬すると直ちに薄い発色が認められた。
Ｂ：液浸漬して数１０秒後にごく薄い発色が認められた。
Ｃ：液浸漬して数分後にごく薄い発色が認められた。
Ｄ：発色が認められなかった。
【０２０６】
＜＜除去性＞＞
−評価基準−
Ａ：軟化した人工爪がウッドスティックにて容易に削り取れた。
Ｂ：やや軟化した人工爪がウッドスティックにて削り取れた。
Ｃ：人工爪が軟化せずウッドスティックにて削り取れなかった。
【０２０７】
（実施例１〜８、及び、比較例１〜５）
人工爪組成物Ｊ−１〜Ｊ−１１より形成された人工爪の色味及び発色性の評価結果を表１５に示す。なお、呈色剤ＲＤ−１又はＢｌｕｅ−６３を含有する人工爪組成物を用いた人工爪は、いずれも青色に発色した。
【０２０８】
【表１５】
2016060707.tif 000030
【０２０９】
比較例２及び３においては、発色性評価時に既に着色しており、顕色剤である酢酸を接触させた前後において、色の変化は見られなかった。
表１５の結果から、本発明の人工爪組成物を乾燥硬化又は光硬化した人工爪は、酸水溶液（顕色剤）を接触させることで変色を引き起こすことにより、人工爪組成物の種別を容易に判別することや、人工爪にデザインを施すことが可能となることがわかる。